(57)【特許請求の範囲】
【請求項１】
シアン静電インク組成物であって:
シアン顔料、塩基性分散剤、酸性基を有するフタロシアニン、樹脂、およびチャージディレクタを含み、
シアン顔料が酸性基を有するフタロシアニンと異なり、
シアン顔料が静電インク組成物の固形分の１重量％から３０重量％を構成し、
塩基性分散剤が静電インク組成物の固形分の１重量％から１２重量％を構成し、且つ、
シアン顔料：酸性基を有するフタロシアニンの重量：重量の存在比が２０：１から１：１である、シアン静電インク組成物。
【請求項２】
シアン顔料がフタロシアニン顔料であり、酸性基を有するフタロシアニンと異なる、請求項１のシアン静電インク組成物。
【請求項３】
シアン顔料が、ピグメントブルー１５：１、ピグメントブルー１５：２、ピグメントブルー１５：３、ピグメントブルー１５：４、ピグメントブルー１５：５、ピグメントブルー１５：６、ピグメントグリーン７、およびピグメントブルー３６から選択される、請求項１又は２に記載のシアン静電インク組成物。
【請求項４】
酸性基を有するフタロシアニンが式(Ｉ)
【化３】
0006573981.tif 000006
であり、式中Ｒ１、Ｒ２、Ｒ３、Ｒ４、Ｒ１'、Ｒ２'、Ｒ３'、Ｒ４'、Ｒ１''、Ｒ２''、Ｒ３''、Ｒ４''、Ｒ１'''、Ｒ２'''、Ｒ３'''、Ｒ４'''は各々独立してＨおよび酸性基から選択され、Ｒ１、Ｒ２、Ｒ３、Ｒ４、Ｒ１'、Ｒ２'、Ｒ３'、Ｒ４'、Ｒ１''、Ｒ２''、Ｒ３''、Ｒ４''、Ｒ１'''、Ｒ２'''、Ｒ３'''、Ｒ４'''の少なくとも一つは酸性基である、請求項３のシアン静電インク組成物。
【請求項５】
Ｒ１、Ｒ２、Ｒ３、Ｒ４、Ｒ１'、Ｒ２'、Ｒ３'、Ｒ４'、Ｒ１''、Ｒ２''、Ｒ３''、Ｒ４''、Ｒ１'''、Ｒ２'''、Ｒ３'''、Ｒ４'''は各々独立して、Ｈおよびカルボキシル基および硫酸塩基から選択される酸性基である、請求項４のシアン静電インク組成物。
【請求項６】
Ｒ３、Ｒ３'、Ｒ３''、およびＲ３'''は各々、カルボキシル基および硫酸塩基から選択される酸性基であり、およびＲ１、Ｒ２、Ｒ４、Ｒ１'、Ｒ２'、Ｒ４'、Ｒ１''、Ｒ２''、Ｒ４''、Ｒ１'''、Ｒ２'''、Ｒ４'''は各々Ｈである、請求項４のシアン静電インク組成物。
【請求項７】
シアン顔料：酸性基を有するフタロシアニンの重量：重量の存在比が２０：１から１０：３である、請求項１〜６の何れか１項に記載のシアン静電インク組成物。
【請求項８】
塩基性分散剤は全塩基価(ＴＢＮ)が少なくとも５ｍｇＫＯＨ／ｇ材料である、請求項１〜７の何れか１項に記載のシアン静電インク組成物。
【請求項９】
塩基性分散剤が式(ＩＩ)
【化４】
0006573981.tif 000007
のものであり、式中、Ｒ１、Ｒ２およびＲ３がアミン含有頭部基、炭化水素尾部基、および水素から選択され、
式中、Ｒ１、Ｒ２およびＲ３の少なくとも一つが炭化水素尾部基を含み、そして
Ｒ１、Ｒ２およびＲ３の少なくとも一つがアミン含有頭部基を含む、請求項１〜８の何れか１項に記載のシアン静電インク組成物。
【請求項１０】
炭化水素尾部基が式（ＩＩＩ）
Ｐ−Ｌ−      式(ＩＩＩ)
のものであり、式中、Ｐはポリイソブチレンであるかまたはこれを含み、そしてＬは単結合、−(ＣＨ２)ｎ−、ここでｎは０から５、−Ｏ−、−ＮＨ−、および−(ＣＨ２)(ＣＭｅ２)(ＣＨ２)−から選択されるものであり、また、
アミン含有頭部基が式（ＩＶ）
(ＣＨ２)ｍ[(ＣＨ２)ｏＮＨ(ＣＨ２)ｐ]ｑ(ＣＨ２)ｒ−ＮＨ２      式(ＩＶ)
のものであり、式中、ｍは少なくとも１、ｏは０、１または２、ｐは１または２、ｑは０から１０の整数、ｒは０から１０である、請求項９に記載のシアン静電インク組成物。
【請求項１１】
塩基性分散剤がトリメチルアンモニウム塩に結合されたプロピルアミド末端で封止されたリシノール酸エステルを含む、請求項１〜１０の何れか１項に記載のシアン静電インク組成物。
【請求項１２】
シアン静電インク組成物の製造方法であって:
シアン顔料、塩基性分散剤および酸性基を有するフタロシアニン、樹脂、およびチャージディレクタを組み合わせて静電インク組成物を形成し、
シアン顔料が酸性基を有するフタロシアニンと異なり、
シアン顔料が静電インク組成物の固形分の１重量％から３０重量％を構成し、
塩基性分散剤が静電インク組成物の固形分の１重量％から１２重量％を構成し、且つ、
シアン顔料：酸性基を有するフタロシアニンの重量：重量の存在比が２０：１から１：１であることを含む方法。
【請求項１３】
方法が、シアン顔料、分散剤、および酸性基を有するフタロシアニンを混合して顔料分散物を形成し；そして次いで
樹脂を顔料分散物に添加し、そして顔料分散物を樹脂と共に粉砕することを含み、そしてここでチャージディレクタが、シアン顔料、分散剤、および酸性基を有するフタロシアニンと、顔料分散物を樹脂と共に粉砕する前、粉砕の間、または粉砕後に組み合わせられて静電インク組成物を形成する、請求項１２のシアン静電インク組成物の製造方法。
【請求項１４】
顔料、分散剤、および酸性基を有するフタロシアニンを混合して顔料分散物を形成することが、顔料、分散剤、酸性基を有するフタロシアニン、および液体キャリアを粉砕することを含む、請求項１３のシアン静電インク組成物の製造方法。
【請求項１５】
請求項１〜１１の何れか１項に記載のシアン静電インク組成物がその上に印刷されてなる印刷媒体。
【発明の詳細な説明】
【背景技術】
【０００１】
ときには静電印刷プロセスとも呼ばれる電子写真印刷プロセスは、典型的には、イメージ(像)を感光性表面上に生成し、帯電粒子を有するインクをその感光性表面に対して適用して、イメージに対して選択的に結合するようにし、次いで帯電粒子をイメージの形で印刷基材上に転写することを包含する。
【０００２】
感光性表面は典型的にはシリンダー上にあり、しばしばフォトイメージングプレート(ＰＩＰ)と呼ばれている。この感光性表面は、電位の異なるイメージ領域とバックグラウンド領域とを有する静電潜像イメージで選択的に帯電される。この選択的に帯電された感光性表面に対して、例えば、液体キャリア中に帯電トナー粒子を含有する静電インク組成物を接触させるようにすることができる。帯電トナー粒子は潜像イメージのイメージ領域に付着するが、バックグラウンド領域はきれいなままである。次いでイメージは印刷基材(例えば紙)に対して直接に転写され、またはより一般的には、軟質の膨潤ブランケットでありうる、多くの場合加熱されて固体イメージを溶融し液体キャリアを蒸発させる中間転写部材にまず転写され、次いで印刷基材へと転写される。
【図面の簡単な説明】
【０００３】
【図１】図１は、後述の実施例で記載される例示的な静電インク組成物に用いられるシアン顔料の走査電子顕微鏡写真を示す。
【０００４】
【図２】図２は、後述の実施例で記載される例示的な静電インク組成物に用いられるシアン顔料の走査電子顕微鏡写真を示す。
【０００５】
【図３】図３は、後述の実施例で記載される例示的な静電インク組成物についてのオフライン試験の結果を示す。このグラフにおいて、ｙ軸は光学濃度(ＯＤ)を示し、ｘ軸は現像量(ＤＭＡ)を示す。
【０００６】
【図４】図４は、後述の実施例で記載される例示的な静電インク組成物についてのオフライン試験の結果を示す。このグラフにおいて、ｙ軸は現像量(ＤＭＡ)を示し、ｘ軸は実際の光学濃度(ＯＤ)を示す。
【０００７】
【図５】図５は、後述する実施例で記載されるように、光学濃度１.４５についてのＤＭＡの計算値を示す。
【発明を実施するための形態】
【０００８】
本開示の方法、組成物、印刷基材、および関連する側面について開示し記述するに先立って理解されるべきことは、本開示が本書に開示された特定のプロセス工程や物質に限定されるものではないということである。というのは、そうしたプロセス工程や物質は幾らか変更されてよいからである。またやはり理解されるべきことは、本書において使用される術語は、特定の例を記述する目的で使用されているということである。範囲は添付の請求項およびそれらの均等物によって限定されることを意図したものであるから、用語は限定的であることを意図したものではない。
【０００９】
本明細書および添付の請求項で用いられるところでは、「一つの」、「ある」、および「その」といった単数形は、文脈が明らかに別のことを示しているのでない限り、複数の指示対象をも含んでいることが留意される。
【００１０】
本書で使用するところでは、「液体キャリア」、「液体キャリア」、「キャリア」または「キャリアビヒクル」は、ポリマー樹脂、顔料、チャージディレクタ、および／または他の添加剤を分散させて、液体静電インクまたは電子写真インクを形成することのできる、流体のことを参照している。液体キャリアは、界面活性剤、共溶媒、粘度調節剤、および／または他の考えられる成分といった、種々の異なる剤の混合物を含むことができる。
【００１１】
本書で使用するところでは、「静電インク組成物」は一般にインク組成物を参照するものであり、これは液体形態であってよく、典型的には、電子写真印刷プロセスと呼ばれることもある静電印刷プロセスで使用するのに適している。静電インク組成物は、本書で記載するようなものであってよい、液体キャリア中に分散した樹脂および顔料の帯電可能な粒子を含んでいてよい。
【００１２】
本書で使用するところでは、「コポリマー」は、少なくとも二つのモノマーから重合されたポリマーを参照している。
【００１３】
本書において、特定のモノマーがポリマーの特定の重量百分率を構成するものとして記載されうる。このことは、ポリマー中で当該モノマーによって形成された繰り返し単位が、ポリマーの当該重量百分率を構成することを示す。
【００１４】
本書が標準試験について言及する場合、特に明記しない限り、参照される試験のバージョンは、本件特許出願の出願時に最も近いものである。
【００１５】
本書で使用するところでは、「静電(的)印刷」または「電子写真(的)印刷」は一般に、写真イメージング基材またはプレートから直接的に、または中間転写部材を介して間接的に、例えば紙基材である印刷基材へと転写されるイメージをもたらすプロセスを参照する。であるから、イメージは、それが適用された写真イメージング基材またはプレートに実質的に吸収されるものではない。加えて、「電子写真プリンタ」または「静電プリンタ」は一般に、上述したように電子写真印刷または静電印刷を実行可能なプリンタを参照する。「液体電子写真印刷」は特別な型式の電子写真印刷であり、そこでは電子写真プロセスにおいて、粉末トナーではなく液体インクが用いられる。静電印刷プロセスは、電子写真インク組成物に電界、例えば場の強度が１０００Ｖ／ｃｍまたはより高い、幾つかの例では１０００Ｖ／ｍｍまたはより高い電界をかけることを含んでよい。
【００１６】
本書で使用するところでは、用語「約」は、ある所与の値が端点よりも少し上でもまたは少し下でもよいと規定することにより、数値範囲の端点に柔軟性を提供するために使用される。この用語の柔軟性の度合いは、具体的な変数によって定まる可能性があり、また当業者の常識のうちにあって、経験と本書の関連する記載に基づいて決定される。
【００１７】
本書で使用するところでは、便宜上、一般的なリストでは、複数の品目、構成要素、組成要素、および／または物質が提示されてよい。しかしながらこうしたリストは、羅列された各々の要素が別々に、唯一の要素として個別に識別されているかのように解釈されるべきである。よって、逆の表示がなければ、こうしたリストの個々の要素のどれ一つも、それらが共通の群に提示されていることのみをもって、同じリストの任意の他の要素の事実上の均等物として解釈されるべきではない。
【００１８】
濃度、量、および他の数値データは本書において、範囲形式で表現または提示されてよい。そうした範囲形式は、単に便宜上と簡潔さのために使用されるものであり、よって範囲の端として明確に示された数値だけでなく、その範囲内に包含される全ての個々の数値または部分範囲をも、あたかも各々の数値および部分範囲が明示的に示されているかのようにして含むよう、柔軟に解釈されるべきであることが理解されよう。例を示せば、「約１重量％から約５重量％」の数値範囲は、明示的に示された約１重量％から約５重量％の値だけを含むようにではなく、示された範囲内の個々の値および部分範囲をも含むように解釈されるべきである。よって、この数値範囲に含まれるものは、２、３.５、および４といった個別の値と、１〜３、２〜４、および３〜５等といった部分範囲である。これと同じ原則が、単一の数値を示す範囲に対しても適用される。さらにまた、このような解釈は、範囲の広さや記述されている特性とは無関係に適用されるべきである。
【００１９】
特に明記しない限り、本書に記載のどのような特徴も、本書に記載の任意の側面または任意の他の特徴と組み合わせることが可能である。
【００２０】
本開示は、シアン静電インク組成物に関する。シアン静電インク組成物は：
シアン顔料、塩基性分散剤、酸性基を有するフタロシアニン、樹脂、およびチャージディレクタを含んでよい。
【００２１】
本開示は、シアン静電インク組成物の製造方法に関する。この方法は：
シアン顔料、塩基性分散剤および酸性基を有するフタロシアニン、樹脂、およびチャージディレクタを組み合わせて静電インク組成物を形成することを含んでよい。
【００２２】
本開示は、シアン静電インク組成物がその上に印刷された印刷媒体に関する。印刷媒体上に印刷されたシアン静電インク組成物は、シアン顔料、塩基性分散剤、酸性基を有するフタロシアニン、および樹脂を含んでよい。
【００２３】
シアン静電インクについては、塩基性分散剤の、酸性基を有するフタロシアニンとの組み合わせは、インクの色の発現を増大させるようであることが見出された。塩基性分散剤が酸性基を有するフタロシアニンと共に存在すると、より少ない顔料を使用して(低顔料充填量)同じ光学濃度を達成することが可能である。これは、塩基性分散剤および酸性基を有するフタロシアニンの存在により、樹脂中のシアン顔料の分散性が改善されるためであると考えられる。
【００２４】
シアン顔料
幾つかの例では、シアン顔料は、酸性基を有するフタロシアニンとは異なるフタロシアニン顔料である。シアン顔料は、酸側基を欠いていてもよい。
【００２５】
幾つかの例では、シアン顔料は、ピグメントブルー１５：１、ピグメントブルー１５：２、ピグメントブルー１５：３、ピグメントブルー１５：４、ピグメントブルー１５：５、ピグメントブルー１５：６、ピグメントグリーン７、およびピグメントブルー３６から選択される。幾つかの例では、シアン顔料、ピグメントブルー１５：１、ピグメントブルー１５：２、ピグメントブルー１５：３、ピグメントブルー１５：４、ピグメントブルー１５：５、およびピグメントブルー１５：６から選択される。幾つかの例では、シアン顔料はピグメントブルー１５：１、ピグメントブルー１５：２、ピグメントブルー１５：３、ピグメントブルー１５：４、ピグメントブルー１５：５、ピグメントブルー１５：６から選択された第一の顔料と、ピグメントグリーン７およびピグメントブルー３６から選択された第二の顔料を含み、そして幾つかの例では、第一の顔料は静電インク組成物中に、第二の顔料よりも多い量で存在する。
【００２６】
シアン顔料は、静電インク組成物の固形分の１重量％から３０重量％、幾つかの例では静電インク組成物の固形分の５重量％から２５重量％、幾つかの例では静電インク組成物の固形分の１０重量％から２０重量％、幾つかの例では静電インク組成物の固形分の１０重量％から１５重量％、幾つかの例では静電インク組成物の固形分の１５重量％から２０重量％を構成してよい。
【００２７】
酸性基を有するフタロシアニン
幾つかの例では、酸性基を有するフタロシアニンは式(Ｉ)
【化１】
0006573981.tif 000002
のものであってよく、式中、Ｒ１、Ｒ２、Ｒ３、Ｒ４、Ｒ１'、Ｒ２'、Ｒ３'、Ｒ４'、Ｒ１''、Ｒ２''、Ｒ３''、Ｒ４''、Ｒ１'''、Ｒ２'''、Ｒ３'''、Ｒ４'''は各々独立してＨおよび酸性基から選択され、Ｒ１、Ｒ２、Ｒ３、Ｒ４、Ｒ１'、Ｒ２'、Ｒ３'、Ｒ４'、Ｒ１''、Ｒ２''、Ｒ３''、Ｒ４''、Ｒ１'''、Ｒ２'''、Ｒ３'''、Ｒ４'''の少なくとも一つは酸性基である。幾つかの例では、Ｒ１、Ｒ２、Ｒ３、Ｒ４、Ｒ１'、Ｒ２'、Ｒ３'、Ｒ４'、Ｒ１''、Ｒ２''、Ｒ３''、Ｒ４''、Ｒ１'''、Ｒ２'''、Ｒ３'''、Ｒ４'''の少なくとも二つは酸性基である。幾つかの例では、Ｒ１、Ｒ２、Ｒ３、Ｒ４、Ｒ１'、Ｒ２'、Ｒ３'、Ｒ４'、Ｒ１''、Ｒ２''、Ｒ３''、Ｒ４''、Ｒ１'''、Ｒ２'''、Ｒ３'''、Ｒ４'''の少なくとも三つは酸性基である。幾つかの例では、Ｒ１、Ｒ２、Ｒ３、Ｒ４、Ｒ１'、Ｒ２'、Ｒ３'、Ｒ４'、Ｒ１''、Ｒ２''、Ｒ３''、Ｒ４''、Ｒ１'''、Ｒ２'''、Ｒ３'''、Ｒ４'''の少なくとも四つは酸性基である。酸性基は、ブレンステッド酸基およびルイス酸基から選択してよい。酸性基は、カルボキシル基、硫酸塩酸基、スルホン酸基、リン酸塩酸基、硝酸基、ホウ酸基、クロム酸基、ブレンステッド酸基およびルイス酸基から選択されてよい。酸性基、例えばカルボキシル基、硫酸塩酸基、スルホン酸基、リン酸塩酸基、硝酸基、ホウ酸基、クロム酸基、ブレンステッド酸基およびルイス酸基は、リンカー基によってフタロシアニン環に連結されてよい。この有機リンカー基は、炭化水素基を含み、または炭化水素基であってよい。有機リンカー基は、１から１０の炭素原子、幾つかの例では１から５の炭素原子、幾つかの例では１から３の炭素原子を含んでよい。有機リンカー基は、任意選択的に置換されたアルキレン、任意選択的に置換されたアルケニレン、および任意選択的に置換されたアルキニレンから選択された基を含み、またはその基であってよい。任意選択的に置換されたアルキレン、任意選択的に置換されたアルケニレン、および任意選択的に置換されたアルキニレンから選択された基は、存在しうる置換基を除いて、１から１０の炭素原子、幾つかの例では１から５の炭素原子、幾つかの例では１から３の炭素原子を含んでよい。置換基上の置換子(単数または複数)は(それぞれ独立して)、アルキル、アルケニル、アルキニル、−Ｏ−アルキル、−Ｏ−アルカノイル、ハロゲン、ヘテロシクリル、アルコキシカルボニル、ヒドロキシ、メルカプト、ニトロ、アシロキシ、ヒドロキシ、チオール、アシル、シクロアルキル、シクロアルケニル、置換アルキル、置換アルコキシ、置換アルケニル、置換アルキニル、置換シクロアルキル、置換シクロアルケニル、アミノ、置換アミノ、アミノアシル、アシルアミノ、アルカリール、アリール、アリールオキシ、アジド、カルボキシ、カルボキシアルキル、シアノ、ニトロ、ヘテロアリール、ヘテロアリールオキシ、ヘテロ環、ヘテロシクロオキシ、アミノアシルオキシ、オキシアシルアミノ、チオアルコキシ、置換チオアルコキシ、チオアリールオキシ、チオヘテロアリールオキシ、−ＳＯ−アルキル、−ＳＯ−置換アルキル、−ＳＯ−アリール、−ＳＯ−ヘテロアリール、−ＳＯ２−アルキル、−ＳＯ２−置換アルキル、−ＳＯ２−アリール、および−ＳＯ２−ヘテロアリールから選択されて��い。
【００２８】
幾つかの例では、Ｒ１、Ｒ２、Ｒ３、Ｒ４、Ｒ１'、Ｒ２'、Ｒ３'、Ｒ４'、Ｒ１''、Ｒ２''、Ｒ３''、Ｒ４''、Ｒ１'''、Ｒ２'''、Ｒ３'''、Ｒ４'''は各々独立して、Ｈおよびブレンステッド酸基およびルイス酸基から選択された酸性基より選択される。幾つかの例では、Ｒ１、Ｒ２、Ｒ３、Ｒ４、Ｒ１'、Ｒ２'、Ｒ３'、Ｒ４'、Ｒ１''、Ｒ２''、Ｒ３''、Ｒ４''、Ｒ１'''、Ｒ２'''、Ｒ３'''、Ｒ４'''は各々独立して、幾つかの例ではリンカー基によってフタロシアニン環に連結された、Ｈおよびカルボキシル基、硫酸塩酸基、スルホン酸基、リン酸塩酸基、硝酸基、ホウ酸基、クロム酸基、ブレンステッド酸基およびルイス酸基から選択された酸性基より選択される。
【００２９】
幾つかの例では、Ｒ３、Ｒ３'、Ｒ３''、およびＲ３'''は各々、カルボキシル基、硫酸塩酸基、スルホン酸基、リン酸塩酸基、硝酸基、ホウ酸基、クロム酸基、ブレンステッド酸基およびルイス酸基から選択された酸性基から選択されてよく、幾つかの例ではリンカー基によってフタロシアニン環に連結されてよく、そしてＲ１、Ｒ２、Ｒ４、Ｒ１'、Ｒ２'、Ｒ４'、Ｒ１''、Ｒ２''、Ｒ４''、Ｒ１'''、Ｒ２'''、Ｒ４'''はそれぞれＨである。
【００３０】
幾つかの例では、シアン顔料と酸性基を有するフタロシアニンの重量：重量の比は１００：１から１：１００であり、幾つかの例では５０：１から１：１、幾つかの例では４０：１から２：１、幾つかの例では２０：１から１０：３である。
【００３１】
幾つかの例では、シアン顔料と酸性基を有するフタロシアニンの重量：重量の比は５：１から１００：１であり、幾つかの例では２０：１から５０：１、幾つかの例では２５：１から３５：１である。
【００３２】
分散剤
本方法は塩基性分散剤を使用することを包含し、および／または静電インク組成物は塩基性分散剤を含み、そして幾つかの例では、分散剤はポリマー分散剤または界面活性剤であり、またはこれを含む。幾つかの例では、分散剤は静電分散剤または立体分散剤、または静電および立体分散剤の両方であり、あるいはこれらを含む。
【００３３】
ポリマー分散剤は、コロイド系において粒子表面に吸着可能なアンカー基と、立体的安定性を与えるポリマー鎖とを有するポリマー材料であり、粒子を離ればなれに保つ。
【００３４】
ポリマー分散剤は二成分構造であり、アンカー基(単一点または多重点固着によって顔料表面上に強い吸着をもたらす)および一またはより多くのポリマー鎖(単数または複数)(アンカー基に取着されて立体的安定性をもたらす)を含む。幾つかの例では、分散剤は：
１.末端アンカー基を備えたポリマー鎖、または
２.両末端にアンカー基を備えたポリマー鎖、または
３.ＢＡＢブロックコポリマー、または
４.ＡＢＡブロックコポリマー、または
５.ランダムコポリマー、または
６.くし形コポリマー；
を含むポリマー分散剤を含んでよく、ここでアンカー基は、顔料粒子と例えば化学結合により結合し、または吸着される基である。
【００３５】
幾つかの例では顔料に対する添加に際して混合前に、ポリマー分散剤は溶媒中に懸濁または溶解されており、幾つかの例では分散剤は５０重量％を超えるポリマー分散剤を含み、幾つかの例では分散剤は６０量％を超えるポリマー分散剤を含み、幾つかの例では分散剤は７０量％を超えるポリマー分散剤を含み、幾つかの例では分散剤は８０重量％を超えるポリマー分散剤を含み、幾つかの例では分散剤は９０重量％を超えるポリマー分散剤を含む。溶媒は有機溶媒であってよく、幾つかの例では十分に水素化された溶媒であり、幾つかの例では本質的にＣ９〜Ｃ１１パラフィンおよびナフタレンからなる溶媒である。分散剤はポリマー分散剤からなる、または本質的にポリマー分散剤からなるものであってよい。
【００３６】
幾つかの例では、ポリマー分散剤は塩基性ポリマー分散剤である。幾つかの例では、ポリマー分散剤は塩基性分散剤であり、塩基性アンカー基、例えばアミン基を含む。幾つかの例では、各々のポリマー分散剤分子は多重のアミンアンカー基または単一のアミンアンカー基を含み、幾つかの例では各々のポリマー分散剤分子は多重のアミンアンカー基を含む。幾つかの例では、ポリマー分散剤はポリオレフィンアミドアルケンアミンを含む。
【００３７】
幾つかの例では、各々のポリマー分散剤分子は、一つのポリマー鎖または複数のポリマー鎖を含む。幾つかの例では、各々のポリマー分散剤分子は、単一のアンカー基、例えばアミン基を有する一つのポリマー鎖を含む。幾つかの例では、各々のポリマー分散剤分子は、複数のアンカー基、例えば複数のアミン基を有する一つのポリマー鎖を含む。幾つかの例では、ポリマー鎖は酸性側基を有する。
【００３８】
幾つかの例では、ポリマー分散剤はコポリマーを含む。幾つかの例では、ポリマー分散剤は多重のアンカー基を有するブロックコポリマー、例えばＡＢＡブロックコポリマーまたはＢＡＢブロックコポリマー、あるいはランダムコポリマーを含む。幾つかの例では、ポリマー分散剤はくし形コポリマーを含む。
【００３９】
塩基性ポリマー分散剤は、ＳＯＬＳＰＥＲＳＥ登録商標１１２００、ＳＯＬＳＰＥＲＳＥ登録商標１３３００；同じ製造者によるＳＯＬＰＬＵＳ登録商標シリーズ(例えばＳＯＬＰＬＵＳ登録商標Ｋ５００)を含む。本書に記載の分散剤として、またはそれと共に使用可能な他のポリマー分散剤には、オハイオ州ウィックリフのＬｕｂｒｉｚｏｌ  Ｃｏｒｐ.によって製造された他のＳＯＬＳＰＥＲＳＥ登録商標シリーズ(例えば、ＳＯＬＳＰＥＲＳＥ登録商標３０００、ＳＯＬＳＰＥＲＳＥ登録商標８０００、ＳＯＬＳＰＥＲＳＥ登録商標９０００、ＳＯＬＳＰＥＲＳＥ登録商標１３８４０、ＳＯＬＳＰＥＲＳＥ登録商標１６０００、ＳＯＬＳＰＥＲＳＥ登録商標１７０００、ＳＯＬＳＰＥＲＳＥ登録商標１８０００、ＳＯＬＳＰＥＲＳＥ登録商標１９０００、ＳＯＬＳＰＥＲＳＥ登録商標２００００、ＳＯＬＳＰＥＲＳＥ登録商標２１０００、ＳＯＬＳＰＥＲＳＥ登録商標２７０００、またはＳＯＬＳＰＥＲＳＥ登録商標４３０００)；ドイツのＢＹＫｃｈｅｍｉｅ，ＧｍｂＨによって製造された種々の分散剤(例えば、ＤＩＳＰＥＲＢＹＫ登録商標１０６、ＤＩＳＰＥＲＢＹＫ登録商標１１０、ＤＩＳＰＥＲＢＹＫ登録商標１６３、ＤＩＳＰＥＲＢＹＫ登録商標１７０またはＤＩＳＰＥＲＢＹＫ登録商標１８０)；ドイツのＥｖｏｎｉｋ  Ｇｏｌｄｓｃｈｍｉｄｔ  ＧＭＢＨ  ＬＬＣによって製造された種々の分散剤(例えば、ＴＥＧＯ登録商標６３０、ＴＥＧＯ登録商標６５０、ＴＥＧＯ登録商標６５１、ＴＥＧＯ登録商標６５５、ＴＥＧＯ登録商標６８５またはＴＥＧＯ登録商標１０００)；ミズーリ州セントルイスのＳｉｇｍａ−Ａｌｄｒｉｃｈによって製造された種々の分散剤(例えばＳＰＡＮ登録商標２０、ＳＰＡＮ登録商標６０、ＳＰＡＮ登録商標８０またはＳＰＡＮ登録商標８５)；あるいはミズーリ州セントルイスのＰｅｔｒｏｌｉｔｅ  Ｃｏｒｐ.によって製造された種々の分散剤(例えばＣｅｒａｍａｒＴＭ１６０８およびＣｅｒａｍａｒＴＭＸ−６１４６、その他)が含まれる。
【００４０】
幾つかの例では、塩基性分散剤はスクシンイミドであり、またはこれを含む。スクシンイミドは、例えば炭化水素含有リンカー基を介して、アミン基に連結されてよい。幾つかの例では、分散剤は、アミンを含む頭部基を有するポリイソブチレンスクシンイミドを含む。
【００４１】
幾つかの例では、分散剤は式(ＩＩ)を有し、
【化２】
0006573981.tif 000003
式中、Ｒａ、ＲｂおよびＲｃは、アミン含有頭部基、炭化水素尾部基、および水素から選択され、
式中、Ｒａ、ＲｂおよびＲｃの少なくとも一つは炭化水素尾部基を含み、
Ｒａ、ＲｂおよびＲｃの少なくとも一つはアミン含有頭部基を含む。幾つかの例では、ＲａおよびＲｂは炭化水素尾部基および水素から選択され、ＲａおよびＲｂの少なくとも一つは炭化水素尾部基を含み、そしてＲｃはアミン含有頭部基を含む。炭化水素尾部基は炭化水素を含むかまたは炭化水素であってよく、分岐鎖または直鎖でよく、未置換であってよい。炭化水素尾部基はポリアルキレン含有炭化水素基を含むかまたはポリアルキレン含有炭化水素基であってよく、ポリアルキレンはポリエチレン、ポリプロピレン、ポリブチレンから選択されてよい。幾つかの例では、炭化水素尾部基はポリイソブチレンを含んでよい。炭化水素尾部基は少なくとも１０の炭素、幾つかの例では１０から２０００の炭素、幾つかの例では１０から１２００の炭素、幾つかの例では１０から１０００の炭素、幾つかの例では１０から５００の炭素、幾つかの例では１０から２００の炭素、幾つかの例では１０から１００の炭素、幾つかの例では１０から５０の炭素、幾つかの例では１０から３０の炭素を含んでよい。炭化水素尾部基は式(ＩＩＩ)のものであってよく、
Ｐ−Ｌ−      式(ＩＩＩ)
式中、Ｐはポリイソブチレンであるかまたはこれを含み、そしてＬは単結合、−(ＣＨ２)ｎ−、ここでｎは０から５、幾つかの例では１から５、−Ｏ−および−ＮＨ−、および−(ＣＨ２)(ＣＭｅ２)(ＣＨ２)−から選択される。幾つかの例では、アミン含有頭部基は、炭化水素基の炭素の一つに結合したアミン基を有する炭化水素基を含むか、または炭化水素基の炭素の一つに結合したアミン基を有する炭化水素基である。幾つかの例では、アミン含有頭部基は式(ＩＶ)のものであってよく、
(ＣＨ２)ｍ[(ＣＨ２)ｏＮＨ(ＣＨ２)ｐ]ｑ(ＣＨ２)ｒ−ＮＨ２      式(ＩＶ)
式中、ｍは少なくとも１、幾つかの例では１から５、ｑは例えば０から１０の整数、ｏは０、１または２、ｐは１または２、ｒは０から１０であり；幾つかの例ではｍは１、ｏは１、ｐは１、およびｑは０から１０、幾つかの例では１から５、そして幾つかの例ではｒは１から５であり；幾つかの例ではｍは１、ｑは整数、例えばｑは０から１０、幾つかの例では１から１０、幾つかの例では１から５、ｏは１、ｐは１、ｒは１である。この式は、分散剤が以下に開示する範囲の分子量を有するようなものであってよい。
【００４２】
幾つかの例では、分散剤は式(ＩＩ)のものであり、式中のＲａは式(ＩＩＩ)のものであり、ＲｂはＨ、そしてＲｃは式(ＩＶ)のものである。幾つかの例では、分散剤は式(ＩＩ)のものであり、式中のＲａは式(ＩＩＩ)のものであり、そこにおいてＬは−ＣＨ２−、ＲｂはＨ、そしてＲｃは式(ＩＶ)のものであり、そこにおいてｍは１、ｑは０から１０、幾つかの例では１から１０であり、幾つかの例では１から５、ｏは１、ｐは１、およびｒは１である。幾つかの例では、分散剤はポリイソブチレンスクシミドポリエチレンアミン非イオン性分散剤であるか、またはこれを含む。幾つかの例では、分散剤はＳｏｌｐｅｒｓｅ登録商標Ｊ５６０、Ｌｕｂｒｉｚｏｌ登録商標６４０６、およびＬｕｂｒｉｚｏｌ  ２１５３から選択された分散剤であるか、またはこれを含む。幾つかの例では、分散剤はＯＬＯＡ登録商標１１０００、ＯＬＯＡ登録商標３７１、ＯＬＯＡ登録商標１２００、およびＯＬＯＡ登録商標１５５００から選択された分散剤であるかまたはこれを含み、無水コハク酸の化学的性質を有し、すべてがＣｈｅｖｒｏｎ  Ｏｒｏｎｉｔｅから入手可能である。
【００４３】
幾つかの例では、分散剤アルキルスクシミドアミド塩であるかまたはこれを含み、幾つかの例ではポリイソブチレンスクシミドアミド塩、幾つかの例ではアルキルスクシミドアミドアミノ塩、幾つかの例ではポリイソブチレンスクシミドアミドアンモニウム塩、そして幾つかの例ではポリイソブチレンスクシミドアミドアンモニウム塩は複数のアミドおよび／またはアンモニウム塩を含み、そして幾つかの例ではポリイソブチレンスクシミドアミドアンモニウム塩は少なくとも一つの分岐基、例えば分岐アルキル基、および複数のアミドおよび／またはアンモニウム基を含み、これらは少なくとも一つの分岐基に対して直接的または間接的に結合してよい。幾つかの例では、分散剤はＬｕｂｒｉｚｏｌ  Ｃｏｒｐｏｒａｔｉｏｎから入手可能であるＯＳ  １３３０９であるかまたはこれを含む。
【００４４】
幾つかの例では、分散剤は少なくとも５ｍｇＫＯＨ／ｇ材料の全塩基価(ＴＢＮ)を有する塩基性分散剤であり、幾つかの例ではＴＢＮが少なくとも１０ｍｇＫＯＨ／ｇ材料であり、幾つかの例ではＴＢＮが少なくとも２０ｍｇＫＯＨ／ｇ材料であり、幾つかの例ではＴＢＮが少なくとも３０ｍｇＫＯＨ／ｇ材料であり、幾つかの例では５ｍｇＫＯＨ／ｇ材料から１５０ｍｇＫＯＨ／ｇ材料であり、幾つかの例では５ｍｇＫＯＨ／ｇ材料から１５０ｍｇＫＯＨ／ｇ材料であり、幾つかの例では２０ｍｇＫＯＨ／ｇ材料から１４０ｍｇＫＯＨ／ｇ材料であり、幾つかの例では５ｍｇＫＯＨ／ｇ材料から５０ｍｇＫＯＨ／ｇ材料であり、幾つかの例では１０ｍｇＫＯＨ／ｇ材料から３０ｍｇＫＯＨ／ｇ材料であり、幾つかの例では１５ｍｇＫＯＨ／ｇ材料から２５ｍｇＫＯＨ／ｇ材料であり、幾つかの例では１５ｍｇＫＯＨ／ｇ材料から２０ｍｇＫＯＨ／ｇ材料である。
【００４５】
幾つかの例では、分散剤は少なくとも５ｍｇＫＯＨ／ｇ材料の全塩基価(ＴＢＮ)を有する塩基性分散剤であり、幾つかの例ではＴＢＮが少なくとも１０ｍｇＫＯＨ／ｇ材料であり、幾つかの例ではＴＢＮが少なくとも２０ｍｇＫＯＨ／ｇ材料であり、幾つかの例ではＴＢＮが少なくとも３０ｍｇＫＯＨ／ｇ材料であり、幾つかの例ではＴＢＮが少なくとも５０ｍｇＫＯＨ／ｇ材料であり、幾つかの例ではＴＢＮが少なくとも１００ｍｇＫＯＨ／ｇ材料であり、幾つかの例ではＴＢＮが５ｍｇＫＯＨ／ｇ材料から５００ｍｇＫＯＨ／ｇ材料であり、幾つかの例ではＴＢＮが１００ｍｇＫＯＨ／ｇ材料から５００ｍｇＫＯＨ／ｇ材料であり、幾つかの例ではＴＢＮが２００ｍｇＫＯＨ／ｇ材料から４００ｍｇＫＯＨ／ｇ材料である。
【００４６】
幾つかの例では、分散剤は３０ｍｇＫＯＨ／ｇ材料から６０ｍｇＫＯＨ／ｇ材料の全塩基価(ＴＢＮ)を有する塩基性分散剤であり、幾つかの例では３５ｍｇＫＯＨ／ｇ材料から５５ｍｇＫＯＨ／ｇ材料であり、幾つかの例では約４５ｍｇＫＯＨ／ｇ材料である。
【００４７】
幾つかの例では、分散剤は２０ｍｇＫＯＨ／ｇ材料から１２０ｍｇＫＯＨ／ｇ材料の全塩基価(ＴＢＮ)を有する塩基性分散剤であり、幾つかの例では５０ｍｇＫＯＨ／ｇ材料から９０ｍｇＫＯＨ／ｇ材料であり、幾つかの例では約９０ｍｇＫＯＨ／ｇ材料である。
【００４８】
幾つかの例では、分散剤は２０ｍｇＫＯＨ／ｇ材料から１２０ｍｇＫＯＨ／ｇ材料の全塩基価(ＴＢＮ)を有する塩基性分散剤であり、幾つかの例では５０ｍｇＫＯＨ／ｇ材料から１００ｍｇＫＯＨ／ｇ材料であり、幾つかの例では約６０ｍｇＫＯＨ／ｇ材料から１００ｍｇＫＯＨ／ｇ材料であり、幾つかの例では約７０ｍｇＫＯＨ／ｇ材料から８０ｍｇＫＯＨ／ｇ材料である。
【００４９】
幾つかの例では、分散剤は少なくとも１００ｍｇＫＯＨ／ｇ材料の全塩基価(ＴＢＮ)を有する塩基性分散剤であり、幾つかの例では１００ｍｇＫＯＨ／ｇ材料から１４０ｍｇＫＯＨ／ｇ材料であり、幾つかの例では１００ｍｇＫＯＨ／ｇ材料から１４０ｍｇＫＯＨ／ｇ材料であり、幾つかの例では１１０ｍｇＫＯＨ／ｇ材料から１３０ｍｇＫＯＨ／ｇ材料であり、幾つかの例では１１５ｍｇＫＯＨ／ｇ材料から１２０ｍｇＫＯＨ／ｇ材料である。
【００５０】
全塩基価(ＴＢＮ)は、ときには単に塩基価と呼ばれることもあり、試験法Ｄ２８９６、試験法Ｄ４７３９といったＡＳＴＭ規格４７３９−０８およびＡＳＴＭ規格Ｄ９７４−０８に説明されたものを含む、標準的な技術を使用して測定してよいが、試験法相互間で何らかの矛盾がある場合には試験法Ｄ２８９６が用いられており、そして特に明記しない限り、試験法(単数または複数)は、本件特許出願の出願時の最も近くに公開されたものである。「ｍｇＫＯＨ／ｇ材料」は、「分散剤のグラム当たりのｍｇＫＯＨ」を示す。この分散剤のＴＢＮの測定は、純粋な分散剤、または揮発油、例えば脱芳香族揮発油中６０重量％の分散剤といった炭化水素液体中の分散剤のいずれについて行ってもよく、次いで純粋な分散剤について測定されたかのようにして調整される。
【００５１】
幾つかの例では、上記したようにしてスクシンイミドを含んでよい分散剤は、５００ダルトンから１０,０００ダルトンの分子量(ＭＷ)、幾つかの例では１０００から６,０００ダルトンのＭＷ、幾つかの例では１０００から６,０００ダルトンのＭＷ、幾つかの例では１０００から５０００ダルトンのＭＷ、幾つかの例では２０００から４０００ダルトンのＭＷ、幾つかの例では約３０００ダルトンのＭＷ、または幾つかの例では５００から３０００ダルトンのＭＷ、幾つかの例では１０００から２０００ダルトンのＭＷ、幾つかの例では１２００から１８００ダルトンのＭＷ、幾つかの例では１３００から１５００ダルトンのＭＷ、幾つかの例では１４００ダルトンのＭＷ、または幾つかの例では５００から３０００ダルトンのＭＷ、幾つかの例では１０００から２０００ダルトンのＭＷ、幾つかの例では１２００から２３００ダルトンのＭＷ、幾つかの例では１５００から１９００ダルトンのＭＷ、幾つかの例では約１７００ダルトンのＭＷを有する。
【００５２】
幾つかの例では、分散剤は、任意選択的に置換された脂肪酸のエステル、幾つかの例では任意選択的に置換されたヒドロキシ脂肪酸のエステルを含む。脂肪酸は、炭化水素鎖(例えばＣ１２からＣ２２炭素鎖)にカルボキシル基が共有結合したものとして定義してよく、飽和または不飽和であってよく、またヒドロキシ脂肪酸は、脂肪酸の炭化水素鎖の少なくとも一つの炭素がヒドロキシル基で置換されたものである。幾つかの例では、分散剤はヒドロキシ脂肪酸のエステル(カルボキシル基がエステル化されている)を含んでよく、そこにおいてヒドロキシル基は置換基を有し、そしてその置換基は任意選択的に置換されたアルキルエステル(例えばＣ１からＣ６、例えばＣ２からＣ４、例えばＣ３)または任意選択的に置換されたアルキルアミドから選択されてよく、ここで、任意選択的に置換されたアルキルエステルまたは任意選択的に置換されたアルキルアミドのアルキルの置換基は(存在するならば)塩、例えばトリメチルアンモニウム塩である。幾つかの例では、分散剤はオリゴマー分散剤であってよく、トリメチルアンモニウム塩に結合されたプロピルアミド末端で封止された飽和または不飽和リシノール酸エステルを含む。幾つかの例では、分散剤はＬｕｂｒｉｚｏｌから入手可能なＳｏｌｐｌｕｓ登録商標Ｋ５００であり、またはこれを含む。
【００５３】
％ＡＯＷＰ(顔料重量に対する剤の百分率)は、顔料１００ｇ当たりの分散剤のグラム数である。幾つかの例では、分散物の％ＡＯＷＰは１％から７０％、幾つかの例では１％から６０％、幾つかの例では５％から５５％、幾つかの例では１０％から５０％、幾つかの例では１０％から４０％、幾つかの例では１０％から３０％、幾つかの例では１５％から２５％、幾つかの例では約２０％である。
【００５４】
分散剤は静電インク組成物の０.１重量％から１２重量％、幾つかの例では静電インク組成物の０.５重量％から６重量％、幾つかの例では静電インク組成物の固形分の１重量％から６重量％、幾つかの例では静電インク組成物の固形分の２重量％から４重量％を構成してよい。
【００５５】
液体キャリア
本方法は液体キャリアの使用を包含してよく、および／または静電インク組成物はさらに液体キャリアを含んでよい。幾つかの例では、顔料、分散剤、および酸性基を有するフタロシアニンの混合は液体キャリア中で行われ(すなわち顔料と分散剤は液体キャリア中で混合される)、および／または顔料分散物と樹脂の粉砕は液体キャリア中で行われる(すなわち顔料分散物と樹脂は液体キャリアの存在下に粉砕される)。幾つかの例では、本方法で形成される静電インク組成物において、樹脂を含有する粒子、顔料、および分散剤は、液体キャリア中に分散されてよい。液体キャリアは、炭化水素、シリコーンオイル、植物油、その他であるか、これらを含むものであることができる。液体キャリアは、トナー粒子、すなわち樹脂と、幾つかの例では顔料とを含む帯電性粒子のための媒体として使用可能な、絶縁性の非極性非水系液体を含みうるが、これに限定されるものではない。液体キャリアは、約１０９オームｃｍを超える抵抗値を有する化合物を含むことができる。液体キャリアは約５未満の、幾つかの例では約３未満の誘電率を有してよい。液体キャリアは炭化水素を含むことができるが、これらに限定されるものではない。炭化水素は、脂肪族炭化水素、異性化脂肪族炭化水素、分岐鎖脂肪族炭化水素、芳香族炭化水素、およびこれらの組み合わせを含み得るが、これらに限定されるものではない。液体キャリアの例には、脂肪族炭化水素、イソパラフィン系化合物、パラフィン系化合物、脱芳香族炭化水素化合物、および類似物が含まれるが、これらに限定されるものではない。特に、液体キャリアは、Ｉｓｏｐａｒ−ＧＴＭ、Ｉｓｏｐａｒ−ＨＴＭ、Ｉｓｏｐａｒ−ＬＴＭ、Ｉｓｏｐａｒ−ＭＴＭ、Ｉｓｏｐａｒ−ＫＴＭ、Ｉｓｏｐａｒ−ＶＴＭ、Ｎｏｒｐａｒ  １２ＴＭ、Ｎｏｒｐａｒ  １３ＴＭ、Ｎｏｒｐａｒ  １５ＴＭ、Ｅｘｘｏｌ  Ｄ４０ＴＭ、Ｅｘｘｏｌ  Ｄ８０ＴＭ、Ｅｘｘｏｌ  Ｄ１００ＴＭ、Ｅｘｘｏｌ  Ｄ１３０ＴＭ、およびＥｘｘｏｌ  Ｄ１４０ＴＭ(それぞれＥＸＸＯＮ  ＣＯＲＰＯＲＡＴＩＯＮにより市販されている)；Ｔｅｃｌｅｎ  Ｎ−１６ＴＭ、Ｔｅｃｌｅｎ  Ｎ−２０ＴＭ、Ｔｅｃｌｅｎ  Ｎ−２２ＴＭ、Ｎｉｓｓｅｋｉ  Ｎａｐｈｔｈｅｓｏｌ  ＬＴＭ、Ｎｉｓｓｅｋｉ  Ｎａｐｈｔｈｅｓｏｌ  ＭＴＭ、Ｎｉｓｓｅｋｉ  Ｎａｐｈｔｈｅｓｏｌ  ＨＴＭ、＃０  Ｓｏｌｖｅｎｔ  ＬＴＭ、＃０  Ｓｏｌｖｅｎｔ  ＭＴＭ、＃０  Ｓｏｌｖｅｎｔ  ＨＴＭ、Ｎｉｓｓｅｋｉ  ｌｓｏｓｏｌ  ３００ＴＭ、Ｎｉｓｓｅｋｉ  ｌｓｏｓｏｌ  ４００ＴＭ、ＡＦ−４ＴＭ、ＡＦ−５ＴＭ、ＡＦ−６ＴＭおよびＡＦ−７ＴＭ(それぞれＮＩＰＰＯＮ  ＯＩＬ  ＣＯＲＰＯＲＡＴＩＯＮにより市販されている)；ＩＰ  Ｓｏｌｖｅｎｔ  １６２０ＴＭおよびＩＰ  Ｓｏｌｖｅｎｔ  ２０２８ＴＭ(それぞれＩＤＥＭＩＴＳＵ  ＰＥＴＲＯＣＨＥＭＩＣＡＬ  ＣＯ.,ＬＴＤ.により市販されている)；Ａｍｓｃｏ  ＯＭＳＴＭおよびＡｍｓｃｏ  ４６０ＴＭ(それぞれＡＭＥＲＩＣＡＮ  ＭＩＮＥＲＡＬ  ＳＰＩＲＩＴＳ  ＣＯＲＰ.により市販されている)；およびＥｌｅｃｔｒｏｎ、Ｐｏｓｉｔｒｏｎ、Ｎｅｗ  ＩＩ、Ｐｕｒｏｇｅｎ  ＨＦ(１００％合成テルペン)(ＥＣＯＬＩＮＫＴＭにより市販)を含み得るが、これらに限定されるもの��はない。
【００５６】
液体キャリアは静電インク組成物の約２０重量％から９９.５重量％、幾つかの例では静電インク組成物の５０重量％から９９.５重量％を構成可能である。液体キャリアは、静電インク組成物の約４０から９０重量％を構成してよい。液体キャリアは、静電インク組成物の約６０重量％から８０重量％を構成してよい。液体キャリアは、静電インク組成物の約９０重量％から９９.５重量％、幾つかの例では９５重量％から９９重量％を構成してよい。
【００５７】
静電インク組成物は、印刷基材上に印刷された場合、実質的に液体キャリアを含まなくてよい。静電印刷プロセスにおいて、および／またはその後において、液体キャリアは、例えば印刷中の電気泳動プロセスおよび／または蒸発によって除去してよく、それによって実質的に固形分のみが印刷基材に転写されるようになる。実質的に液体キャリアを含まないとは、印刷基材上に印刷されたインクが、５重量％未満の液体キャリア、幾つかの例では、２重量％未満の液体キャリア、幾つかの例では１重量％未満の液体キャリア、幾つかの例では０.５重量％未満の液体キャリアを含んでいることを示してよい。幾つかの例では、印刷基材上に印刷されたインクは、液体キャリアを含まない。
【００５８】
樹脂
本方法は樹脂の使用を包含してよく、および／または静電インク組成物は樹脂を含んでよく、それは熱可塑性樹脂であってよい。熱可塑性ポリマーは場合により、熱可塑性樹脂と称される。粒子が顔料のコアを含み、その上に樹脂の外側層を有するように、樹脂は顔料、例えばシアン顔料を被覆してよい。樹脂の外側層は、顔料を部分的にまたは完全に被覆してよい。
【００５９】
樹脂はポリマーを含む。幾つかの例では、樹脂のポリマーは、エチレンまたはプロピレンアクリル酸コポリマー；エチレンまたはプロピレンメタクリル酸コポリマー；エチレンまたはプロピレン(例えば８０重量％から９９.９重量％)のコポリマー、およびメタクリル酸またはアクリル酸(例えば０.１重量％から２０重量％)のアルキル(例えばＣ１からＣ５)エステル；エチレン(例えば８０重量％から９９.９重量％)、アクリル酸またはメタクリル酸(例えば０.１重量％から２０.０重量％)、およびメタクリル酸またはアクリル酸のアルキル(例えばＣ１からＣ５)エステル(例えば０.１重量％から２０重量％)のコポリマー；アクリル樹脂(例えばアクリル酸またはメタクリル酸と、少なくとも一つのアクリル酸またはメタクリル酸のアルキルエステルのコポリマー、ここでアルキルは１から約２０の炭素原子を有してよく、メチルメタクリレート(例えば５０％から９０％)／メタクリル酸(例えば０重量％から２０重量％)／エチルヘキシルアクリレート(例えば１０重量％から５０重量％)のごときである)；エチレン−アクリル酸イオノマー、およびこれらの組み合わせから選択されてよい。樹脂はさらに他のポリマーを含んでよく、他のポリマーには、エチレン酢酸ビニルコポリマー；エチレンまたはプロピレン(例えば７０重量％から９９.９重量％)と無水マレイン酸(例えば０.１重量％から３０重量％)のコポリマー；ポリエチレン；ポリスチレン；アイソタクチックポリプロピレン(結晶性)；エチレンエチレンエチルアクリレートコポリマー；ポリエステル；ポリビニルトルエン；ポリアミド；スチレン／ブタジエンコポリマー；エポキシ樹脂；エチレン−アクリレートターポリマー：エチレン−アクリル酸エステル−無水マレイン酸(ＭＡＨ)またはグリシジルメタクリレート(ＧＭＡ)ターポリマーが含まれるが、これらに限定されるものではない。
【００６０】
樹脂は、酸性側基を有するポリマーを含んでよい。酸性側基を有するポリマーの例について説明する。酸性側基を有するポリマーは、５０ｍｇＫＯＨ／ｇまたはそれ超の酸価、幾つかの例では６０ｍｇＫＯＨ／ｇまたはそれ超の酸価、幾つかの例では７０ｍｇＫＯＨ／ｇまたはそれ超の酸価、幾つかの例では８０ｍｇＫＯＨ／ｇまたはそれ超の酸価、幾つかの例では９０ｍｇＫＯＨ／ｇまたはそれ超の酸価、幾つかの例では１００ｍｇＫＯＨ／ｇまたはそれ超の酸価、幾つかの例では１０５ｍｇＫＯＨ／ｇまたはそれ超の酸価、幾つかの例では１１０ｍｇＫＯＨ／ｇまたはそれ超の酸価、幾つかの例では１１５ｍｇＫＯＨ／ｇまたはそれ超の酸価を有してよい。酸性側基を有するポリマーは、２００ｍｇＫＯＨ／ｇまたはそれ未満の酸価、幾つかの例では１９０ｍｇＫＯＨ／ｇまたはそれ未満、幾つかの例では１８０ｍｇＫＯＨ／ｇまたはそれ未満、幾つかの例では１３０ｍｇＫＯＨ／ｇまたはそれ未満、幾つかの例では１２０ｍｇＫＯＨ／ｇまたはそれ未満の酸価を有してよい。ＫＯＨ／ｇで求めたポリマーの酸価は、技術分野において既知の標準的な手順を用いて、例えばＡＳＴＭ  Ｄ１３８６に記載された手順を用いて測定可能である。
【００６１】
樹脂はポリマー、幾つかの例では酸性側基を有するポリマーを含んでよく、これは約７０ｇ／１０分未満、幾つかの例では約６０ｇ／１０分またはそれ未満、幾つかの例では約５０ｇ／１０分またはそれ未満、幾つかの例では約４０ｇ／１０分またはそれ未満、幾つかの例では３０ｇ／１０分またはそれ未満、幾つかの例では２０ｇ／１０分またはそれ未満、幾つかの例では１０ｇ／１０分またはそれ未満のメルトフローレートを有する。幾つかの例では、粒子中の酸性側基および／またはエステル基を有する全てのポリマーのそれぞれは個々に、９０ｇ／１０分未満、８０ｇ／１０分またはそれ未満、幾つかの例では８０ｇ／１０分またはそれ未満、幾つかの例では７０ｇ／１０分またはそれ未満、幾つかの例では７０ｇ／１０分またはそれ未満、幾つかの例では６０ｇ／１０分またはそれ未満のメルトフローレートを有する。
【００６２】
酸性側基を有するポリマーは、約１０ｇ／１０分から約１２０ｇ／１０分、幾つかの例では約１０ｇ／１０分から約７０ｇ／１０分、幾つかの例では約１０ｇ／１０分から４０ｇ／１０分、幾つかの例では２０ｇ／１０分から３０ｇ／１０分のメルトフローレートを有することができる。酸性側基を有するポリマーは、幾つかの例では、約５０ｇ／１０分から約１２０ｇ／１０分、幾つかの例では６０ｇ／１０分から約１００ｇ／１０分のメルトフローレートを有することができる。メルトフローレートは、例えばＡＳＴＭ  Ｄ１２３８に記載されているような、技術分野において既知の標準的な手順を用いて測定可能である。
【００６３】
酸性側基は遊離酸の形態でよく、またはアニオンの形態で一つまたはより多くの対イオンと関連していてよく、対イオンは典型的には金属対イオン、例えば、リチウム、ナトリウム、およびカリウムといったアルカリ金属、マグネシウムおよびカルシウムといったアルカリ土類金属、および亜鉛のような遷移金属から選択された金属である。酸性側基を有するポリマーは、エチレンおよびアクリル酸またはメタクリル酸のいずれかであるエチレン系不飽和酸のコポリマーのような樹脂；およびそのイオノマー、少なくとも部分的に金属イオン(例えばＺｎ、Ｎａ、Ｌｉ)で中和されたメタクリル酸およびエチレン−アクリル酸またはメタクリル酸コポリマーといった、ＳＵＲＬＹＮ登録商標イオノマーのようなイオノマーから選択可能である。酸性側基を含むポリマーは、エチレンおよびアクリル酸またはメタクリル酸のいずれかであるエチレン系不飽和酸のコポリマーであることができ、ここでアクリル酸またはメタクリル酸のいずれかであるエチレン系不飽和酸は、コポリマーの５重量％から約２５重量％、幾つかの例ではコポリマーの１０重量％から約２０重量％を構成する。
【００６４】
樹脂は、酸性側基を有する二つの異なるポリマーを含んでよい。酸性側基を有する二つのポリマーは異なる酸価を有してよく、それらは上述した範囲内に入ってよい。樹脂は、１０ｍｇＫＯＨ／ｇから１１０ｍｇＫＯＨ／ｇ、幾つかの例では２０ｍｇＫＯＨ／ｇから１１０ｍｇＫＯＨ／ｇ、幾つかの例では３０ｍｇＫＯＨ／ｇから１１０ｍｇＫＯＨ／ｇ、幾つかの例では５０ｍｇＫＯＨ／ｇから１１０ｍｇＫＯＨ／ｇの酸価を有する、酸性側基を有する第一のポリマーと、１１０ｍｇＫＯＨ／ｇから１３０ｍｇＫＯＨ／ｇの酸価を有する、酸性側基を有する第二のポリマーとを含んでよい。
【００６５】
樹脂は、酸性側基を有する二つの異なるポリマーを含んでよい：約１０ｇ／１０分から約５０ｇ／１０分のメルトフローレートおよび１０ｍｇＫＯＨ／ｇから１１０ｍｇＫＯＨ／ｇ、幾つかの例では２０ｍｇＫＯＨ／ｇから１１０ｍｇＫＯＨ／ｇ、幾つかの例では３０ｍｇＫＯＨ／ｇから１１０ｍｇＫＯＨ／ｇ、幾つかの例では５０ｍｇＫＯＨ／ｇから１１０ｍｇＫＯＨ／ｇの酸価を有する、酸性側基を有する第一のポリマー、および約５０ｇ／１０分から約１２０ｇ／１０分のメルトフローレートおよび１１０ｍｇＫＯＨ／ｇから１３０ｍｇＫＯＨ／ｇの酸価を有する、酸性側基を有する第二のポリマーである。第一および第二のポリマーは、エステル基を欠いていてもよい。
【００６６】
酸性側基を有する第一のポリマーの、酸性側基を有する第二のポリマーに対する比率は、約１０：１から約２：１であることができる。この比率は約６：１から約３：１、幾つかの例では約４：１であることができる。
【００６７】
樹脂は１５０００ポアズまたはそれ未満の溶融粘度、幾つかの例では１００００ポアズまたはそれ未満の溶融粘度、幾つかの例では１０００ポアズまたはそれ未満の溶融粘度、幾つかの例では１００ポアズまたはそれ未満の溶融粘度、幾つかの例では５０ポアズまたはそれ未満の溶融粘度、幾つかの例では１０ポアズまたはそれ未満の溶融粘度を有するポリマーを含んでよく；このポリマーは本書に記載した酸性側基を有するポリマーであってよい。樹脂は１５０００ポアズまたはそれ超の、幾つかの例では２００００ポアズまたはそれ超の、幾つかの例では５００００ポアズまたはそれ超の、幾つかの例では７００００ポアズまたはそれ超の溶融粘度を有する第一のポリマーを含んでよく；そして幾つかの例では、樹脂は第一のポリマーの溶融粘度未満の溶融粘度、幾つかの例では１５０００ポアズまたはそれ未満の溶融粘度、幾つかの例では１００００ポアズまたはそれ未満の溶融粘度、幾つかの例では１０００ポアズまたはそれ未満、幾つかの例では１００ポアズまたはそれ未満、幾つかの例では５０ポアズまたはそれ未満、幾つかの例では１０ポアズまたはそれ未満の溶融粘度を有する第二のポリマーを含んでよい。この樹脂は、６００００ポアズを超える溶融粘度、幾つかの例では６００００ポアズから１０００００ポアズ、幾つかの例では６５０００ポアズから８５０００ポアズの溶融粘度を有する第一のポリマーと、１５０００ポアズから４００００ポアズ、幾つかの例では２００００ポアズから３００００ポアズの溶融粘度を有する第二のポリマーと、および１５０００ポアズまたはそれ未満の溶融粘度、幾つかの例では１００００ポアズまたはそれ未満の溶融粘度、幾つかの例では１０００ポアズまたはそれ未満の溶融粘度、幾つかの例では１００ポアズまたはそれ未満、幾つかの例では５０ポアズまたはそれ未満、幾つかの例では１０ポアズまたはそれ未満の溶融粘度を有する第三のポリマーとを含んでよく；第一のポリマーの例はＮｕｃｒｅｌ  ９６０(ＤｕＰｏｎｔから)、第二のポリマーの例はＮｕｃｒｅｌ  ６９９(ＤｕＰｏｎｔから)、そして第三のポリマーの例はＡＣ−５１２０またはＡＣ−５１８０(Ｈｏｎｅｙｗｅｌｌから)である。第一、第二、および第三のポリマーは本書に記載のように酸性側基を有するポリマーであってよい。溶融粘度はレオメーター、例えばＴｈｅｒｍａｌ  Ａｎａｌｙｓｉｓ  Ｉｎｓｔｒｕｍｅｎｔｓから商業的に入手可能なＡＲ−２０００レオメーター：２５ｍｍスチール製プレートの標準的なスチール平行プレートの配置を使用し、プレート上のプレートの等温流動を１２０℃、０.０１ｈｚの剪断速度で求めることによって測定可能である。
【００６８】
静電インクまたはインク組成物中の樹脂が単一種のポリマーを含む場合には、そのポリマーは(静電インク組成物の他の成分を除き)６０００ポアズまたはそれ超の溶融粘度、幾つかの例では８０００ポアズまたはそれ超の溶融粘度、幾つかの例では１００００ポアズまたはそれ超の溶融粘度、幾つかの例では１２０００ポアズまたはそれ超の溶融粘度を有してよい。樹脂が複数のポリマーを含む場合には、樹脂の全てのポリマーは一緒になって(静電インク組成物の他の成分を除き)６０００ポアズまたはそれ超の溶融粘度、幾つかの例では８０００ポアズまたはそれ超の溶融粘度、幾つかの例では１００００ポアズまたはそれ超の溶融粘度、幾つかの例では１２０００ポアズまたはそれ超の溶融粘度を有する混合物を形成してよい。溶融粘度は標準的な技術を用いて測定可能である。溶融粘度はレオメーター、例えばＴｈｅｒｍａｌ  Ａｎａｌｙｓｉｓ  Ｉｎｓｔｒｕｍｅｎｔｓから商業的に入手可能なＡＲ−２０００レオメーター：２５ｍｍスチール製プレートの標準的なスチール平行プレートの配置を使用し、プレート上のプレートの等温流動を１２０℃、０.０１ｈｚの剪断速度で求めることによって測定可能である。
【００６９】
樹脂は、エチレンおよびアクリル酸またはメタクリル酸のいずれかであるエチレン系不飽和酸のコポリマー；またはそのイオノマー、少なくとも部分的に金属イオン(例えばＺｎ、Ｎａ、Ｌｉ)で中和されたメタクリル酸およびエチレン−アクリル酸またはメタクリル酸コポリマーといった、ＳＵＲＬＹＮ登録商標イオノマーのようなイオノマーから選択される、酸性側基を有する二つの異なるポリマーを含んでよい。樹脂は、(ｉ)エチレンおよびアクリル酸またはメタクリル酸のいずれかであるエチレン系不飽和酸のコポリマーであり、ここでアクリル酸またはメタクリル酸のいずれかであるエチレン系不飽和酸がコポリマーの８重量％から約１６重量％、幾つかの例ではコポリマーの１０重量％から１６重量％を構成する第一のポリマー；および(ｉｉ)エチレンおよびアクリル酸またはメタクリル酸のいずれかであるエチレン系不飽和酸のコポリマーであり、ここでアクリル酸またはメタクリル酸のいずれかであるエチレン系不飽和酸がコポリマーの１２重量％から約３０重量％、幾つかの例ではコポリマーの１４重量％から約２０重量％、幾つかの例ではコポリマーの１６重量％から約２０重量％、幾つかの例ではコポリマーの１７重量％から１９重量％を構成する第二のポリマーを含んでよい。
【００７０】
樹脂は、上記したような酸性側基を含むポリマー(エステル側基を含まなくてよい)と、エステル側基を有するポリマーとを含んでよい。エステル側基を有するポリマーは、熱可塑性樹脂であってよい。エステル側基を有するポリマーはさらに、酸性側基を含んでいてよい。エステル側基を有するポリマーは、エステル側基を有するモノマーと、酸性側基を有するモノマーのコポリマーであってよい。このポリマーは、エステル側基を有するモノマーと、酸性側基を有するモノマーと、そして酸性側基およびエステル側基を持たないモノマーのコポリマーであってよい。エステル側基を有するモノマーは、エステル化されたアクリル酸またはエステル化されたメタクリル酸から選択されるモノマーであってよい。酸性側基を有するモノマーは、アクリル酸またはメタクリル酸から選択されるモノマーであってよい。酸性側基およびエステル側基を持たないモノマーはアルキレンモノマーであってよく、エチレンまたはプロピレンを含むがこれらに限定されるものではない。エステル化されたアクリル酸またはエステル化されたメタクリル酸はそれぞれ、アクリル酸のアルキルエステルまたはメタクリル酸のアルキルエステルであってよい。アクリル酸またはメタクリル酸のアルキルエステルのアルキル基は、１から３０の炭素、幾つかの例では１から２０の炭素、幾つかの例では１から１０の炭素を有するアルキル基であってよく；幾つかの例ではメチル、エチル、イソプロピル、ｎ−プロピル、ｔ−ブチル、イソブチル、ｎ−ブチル、およびペンチルから選択される。
【００７１】
エステル側基を有するポリマーは、エステル側基を有する第一のモノマーと、酸性側基を有する第二のモノマーと、そして酸性側基およびエステル側基を持たないアルキレンモノマーである第三のモノマーとのコポリマーであってよい。エステル側基を有するポリマーは、(ｉ)エステル化されたアクリル酸またはエステル化されたメタクリル酸、幾つかの例ではアクリル酸またはメタクリル酸のアルキルエステルから選択される、エステル側基を有する第一のモノマーと、(ｉｉ)アクリル酸またはメタクリル酸から選択される酸性側基を有する第二のモノマーと、そして(ｉｉｉ)エチレンおよびプロピレンから選択されるアルキレンモノマーである第三のモノマーのコポリマーであってよい。第一のモノマーは、コポリマーの１重量％から５０重量％、幾つかの例では５重量％から４０重量％、幾つかの例ではコポリマーの５重量％から２０重量％、幾つかの例ではコポリマーの５重量％から１５重量％を構成してよい。第二のモノマーは、コポリマーの１重量％から５０重量％、幾つかの例ではコポリマーの５重量％から４０重量％、幾つかの例ではコポリマーの５重量％から２０重量％、幾つかの例ではコポリマーの５重量％から１５重量％を構成してよい。第一のモノマーはコポリマーの５重量％から４０重量％を構成することができ、第二のモノマーはコポリマーの５重量％から４０重量％を構成し、そして第三のモノマーはコポリマーの重量の残りを構成する。幾つかの例では、第一のモノマーはコポリマーの５重量％から１５重量％を構成し、第二のモノマーはコポリマーの５重量％から１５重量％を構成し、第三のモノマーはコポリマーの重量の残りを構成する。幾つかの例では、第一のモノマーはコポリマーの８重量％から１２重量％を構成し、第二のモノマーはコポリマーの８重量％から１２重量％を構成し、第三のモノマーはコポリマーの重量の残りを構成する。幾つかの例では、第一のモノマーはコポリマーの約１０重量％を構成し、第二のモノマーはコポリマーの約１０重量％を構成し、そして第三のモノマーはコポリマーの重量の残りを構成する。ポリマーは、ＤｕＰｏｎｔ登録商標から入手可能なＢｙｎｅｌ  ２０２２およびＢｙｎｅｌ  ２００２を含む、Ｂｙｎｅｌ登録商標クラスのモノマーから選択されてよい。
【００７２】
エステル側基を有するポリマーは、静電インク組成物および／または印刷基材上に印刷されたインク中において、樹脂ポリマー、例えば熱可塑性樹脂の合計量、例えば酸性側基を有するポリマー(単数または複数)およびエステル側基を有するポリマーの合計量の、１重量％またはそれ超を構成してよい。エステル側基を有するポリマーは、静電インク組成物および／または印刷基材上に印刷されたインク中において、例えば熱可塑性樹脂である樹脂ポリマーの合計量の５重量％またはそれ超、幾つかの例では例えば熱可塑性樹脂である樹脂ポリマーの合計量の８重量％またはそれ超、幾つかの例では例えば熱可塑性樹脂である樹脂ポリマーの合計量の１０重量％またはそれ超、幾つかの例では例えば熱可塑性樹脂である樹脂ポリマーの合計量の１５重量％またはそれ超、幾つかの例では例えば熱可塑性樹脂である樹脂ポリマーの合計量の２０重量％またはそれ超、幾つかの例では例えば熱可塑性樹脂である樹脂ポリマーの合計量の２５重量％またはそれ超、幾つかの例では例えば熱可塑性樹脂である樹脂ポリマーの合計量の３０重量％またはそれ超、幾つかの例では例えば熱可塑性樹脂である樹脂ポリマーの合計量の３５重量％またはそれ超を構成してよい。エステル側基を有するポリマーは、静電インク組成物および／または印刷基材上に印刷されたインク中において、樹脂ポリマー、例えば熱可塑性樹脂ポリマーの合計量の５重量％から５０重量％、幾つかの例では静電インク組成物および／または印刷基材上に印刷されたインク中において、例えば熱可塑性樹脂ポリマーである樹脂ポリマーの合計量の１０重量％から４０重量％、幾つかの例では静電インク組成物および／または印刷基材上に印刷されたインク中において、例えば熱可塑性樹脂ポリマーである樹脂ポリマーの合計量の５重量％から３０重量％、幾つかの例では静電インク組成物および／または印刷基材上に印刷されたインク中において、例えば熱可塑性樹脂ポリマーである樹脂ポリマーの合計量の５重量％から１５重量％、幾つかの例では静電インク組成物および／または印刷基材上に印刷されたインク中において、例えば熱可塑性樹脂ポリマーである樹脂ポリマーの合計量の１５重量％から３０重量％を構成してよい。
【００７３】
エステル側基を有するポリマーは、５０ｍｇＫＯＨ／ｇまたはそれ超の酸価、幾つかの例では６０ｍｇＫＯＨ／ｇまたはそれ超の酸価、幾つかの例では７０ｍｇＫＯＨ／ｇまたはそれ超の酸価、幾つかの例では８０ｍｇＫＯＨ／ｇそれ超の酸価を有してよい。エステル側基を有するポリマーは、１００ｍｇＫＯＨ／ｇまたはそれ未満の酸価、幾つかの例では９０ｍｇＫＯＨ／ｇまたはそれ未満の酸価を有してよい。エステル側基を有するポリマーは、６０ｍｇＫＯＨ／ｇから９０ｍｇＫＯＨ／ｇ、幾つかの例では７０ｍｇＫＯＨ／ｇから８０ｍｇＫＯＨ／ｇの酸価を有してよい。
【００７４】
エステル側基を有するポリマーは、約１０ｇ／１０分から約１２０ｇ／１０分、幾つかの例では約１０ｇ／１０分から約５０ｇ／１０分、幾つかの例では約２０ｇ／１０分から約４０ｇ／１０分、幾つかの例では約２５ｇ／１０分から約３５ｇ／１０分のメルトフローレートを有してよい。
【００７５】
樹脂のポリマー、ポリマー(複数)、コポリマー、またはコポリマー(複数)は幾つかの例では、Ｎｕｃｒｅｌトナー群(例えばＮｕｃｒｅｌ  ４０３ＴＭ、Ｎｕｃｒｅｌ  ４０７ＴＭ、Ｎｕｃｒｅｌ  ６０９ＨＳＴＭ、Ｎｕｃｒｅｌ  ９０８ＨＳＴＭ、Ｎｕｃｒｅｌ  １２０２ＨＣＴＭ、Ｎｕｃｒｅｌ  ３０７０７ＴＭ、Ｎｕｃｒｅｌ  １２１４ＴＭ、Ｎｕｃｒｅｌ  ９０３ＴＭ、Ｎｕｃｒｅｌ  ３９９０ＴＭ、Ｎｕｃｒｅｌ  ９１０ＴＭ、Ｎｕｃｒｅｌ  ９２５ＴＭ、Ｎｕｃｒｅｌ  ６９９ＴＭ、Ｎｕｃｒｅｌ  ５９９ＴＭ、Ｎｕｃｒｅｌ  ９６０ＴＭ、Ｎｕｃｒｅｌ  ＲＸ  ７６ＴＭ、Ｎｕｃｒｅｌ  ２８０６ＴＭ、Ｂｙｎｅｌｌ  ２００２、Ｂｙｎｅｌｌ  ２０１４、およびＢｙｎｅｌｌ  ２０２０(Ｅ.Ｉ.ｄｕ  ＰＯＮＴから市販))、Ａｃｌｙｎトナー群(例えばＡｃｌｙｎ  ２０１  、Ａｃｌｙｎ  ２４６、Ａｃｌｙｎ  ２８５、ａｎｄ  Ａｃｌｙｎ  ２９５)、およびＬｏｔａｄｅｒトナー群(例えばＬｏｔａｄｅｒ  ２２１０、Ｌｏｔａｄｅｒ  ３４３０、およびＬｏｔａｄｅｒ  ８２００(Ａｒｋｅｍａから市販))から選択可能である。
【００７６】
幾つかの例では、顔料は静電インク組成物の固形分の特定の重量％、例えば１重量％から３０重量％を構成し、静電インク組成物の固形分の残りの重量％は樹脂と、そして幾つかの例では、存在する任意の他の添加剤によって構成される。他の添加剤は静電インク組成物の固形分の１０重量％またはそれ未満、幾つかの例では静電インク組成物の固形分の５重量％またはそれ未満、幾つかの例では静電インク組成物の固形分の３重量％またはそれ未満を構成してよい。幾つかの例では、樹脂は静電インク組成物の固形分の５重量％から９９重量％、幾つかの例では静電インク組成物の固形分の５０重量％から９０重量％、幾つかの例では静電インク組成物の固形分の７０重量％から９０重量％を構成してよい。インク組成物中の固形分の残りの重量％は顔料であってよく、そして幾つかの例では、存在してよい任意の他の添加剤である。
【００７７】
チャージディレクタおよびチャージアジュバント
本方法はチャージディレクタ(帯電制御剤)の使用を包含し、および／または静電インク組成物はチャージディレクタを含んでいる。チャージディレクタは、顔料、樹脂、分散剤、および酸性基を有するフタロシアニンを含有する粒子であってよい、インク粒子に対して十分な静電帯電を付与し、および／または維持するために添加されてよい。幾つかの例ではチャージディレクタは、脂肪酸の金属塩、スルホコハク酸の金属塩、オキシリン酸の金属塩、アルキルベンゼンスルホン酸の金属塩、芳香族カルボン酸またはスルホン酸の金属塩といったイオン性化合物、ならびにポリオキシエチレン化アルキルアミン、レシチン、ポリビニルピロリドン、多価アルコールの有機酸エステルなどといった双性イオンおよび非イオン性化合物から選択されてよく、幾つかの例ではチャージディレクタは、油溶性石油スルホネート(例えば中性カルシウムＰｅｔｒｏｎａｔｅＴＭ、中性バリウムＰｅｔｒｏｎａｔｅＴＭ、および塩基性バリウムＰｅｔｒｏｎａｔｅＴＭ)、ポリブチレンスクシンイミド(例えばＯＬＯＡＴＭ１２００およびＡｍｏｃｏ  ５７５)、およびグリセリドの塩(例えば不飽和および飽和酸置換基を有するリン酸化モノグリセリドおよびジグリセリドのナトリウム塩)、限定されるものではないが、スルホン酸のバリウム、ナトリウム、カルシウム、およびアルミニウム塩を含むスルホン酸塩から選択されるが、これらに限定されるものではない。スルホン酸には、限定するものではないが、アルキルスルホン酸、アリールスルホン酸、およびアルキルコハク酸のスルホン酸(例えばＷＯ２００７／１３００６９参照)が含まれてよい。幾つかの例では、チャージディレクタは、インク組成物の粒子に対して負の帯電を付与する。幾つかの例では、チャージディレクタは、インク組成物の粒子に対して正の帯電を付与する。幾つかの例では、チャージディレクタはリン脂質を含み、幾つかの例ではリン脂質の塩またはアルコールを含む。幾つかの例では、チャージディレクタは、ホスファチジルコリンおよびその誘導体から選択された種を含む。
【００７８】
幾つかの例では、チャージディレクタは、一般式[Ｒｘ−Ｏ−Ｃ(Ｏ)ＣＨ２ＣＨ(ＳＯ３−)Ｃ(Ｏ)−Ｏ−Ｒｙ]のスルホコハク酸部分を含み、式中ＲｘおよびＲｙの各々はアルキル基である。幾つかの例では、チャージディレクタは単塩のナノ粒子を含み、そして一般式ＭＡｎのスルホコハク酸塩であり、式中Ｍは金属、ｎはＭの価数、そしてＡは一般式[Ｒｘ−Ｏ−Ｃ(Ｏ)ＣＨ２ＣＨ(ＳＯ３−)Ｃ(Ｏ)−Ｏ−Ｒｙ]のイオンであり、式中ＲｘおよびＲｙの各々はアルキル基であり、あるいはＷＯ２００７／１３００６９において見出されているような他のチャージディレクタであり(ここで本出願のＲｘおよびＲｙはそれぞれ、ＷＯ２００７／１３００６９におけるＲ１およびＲ２に対応している)、ＷＯ２００７／１３００６９はその全体を、参照によって本書に取り込むものとする。ＷＯ２００７／１３００６９に記載されているように、一般式ＭＡｎのスルホコハク酸塩は、ミセル形成性の塩の一例である。チャージディレクタは、一般式ＨＡの酸を実質的に含まないかまたは含まないものでよく、ここでＡは上記の通りである。チャージディレクタは、少なくとも幾つかのナノ粒子を取り囲む、前記スルホコハク酸塩のミセルを含んでよい。チャージディレクタは大きさが２００ｎｍまたは未満、および／または幾つかの例では２ｎｍまたは超の、少なくとも幾つかのナノ粒子を含んでよい。ＷＯ２００７／１３００６９に記載されているように、単塩はそれ自体ではミセルを形成しない塩であるが、ミセル形成性の塩とのミセルのコアを形成してよい。単塩を構成するイオンはすべて親水性である。単塩は、Ｍｇ、Ｃａ、Ｂａ、ＮＨ４、ｔｅｒｔ−ブチルアンモニウム、Ｌｉ＋、およびＡｌ＋３からなる群またはこれらの任意の部分群より選択されたカチオンを含んでよい。単塩は、ＳＯ４２−、ＰＯ３−、ＮＯ３−、ＨＰＯ４２−、ＣＯ３２−、アセテート、トリフルオロアセテート(ＴＦＡ)、Ｃｌ−、ＢＦ４−、Ｆ−、ＣｌＯ４−、およびＴｉＯ３４−からなる群またはこれらの任意の部分群から選択されたアニオンを含んでよい。単塩は、ＣａＣＯ３、Ｂａ２ＴｉＯ３、Ａｌ２(ＳＯ４)、Ａｌ(ＮＯ３)３、Ｃａ３(ＰＯ４)２、ＢａＳＯ４、ＢａＨＰＯ４、Ｂａ２(ＰＯ４)３、ＣａＳＯ４、(ＮＨ４)２ＣＯ３、(ＮＨ４)２ＳＯ４、ＮＨ４ＯＡｃ、ｔｅｒｔ−ブチルアンモニウムブロミド、ＮＨ４ＮＯ３、ＬｉＴＦＡ、Ａｌ２(ＳＯ４)３、ＬｉＣｌＯ４およびＬｉＢＦ４、またはこれらの任意の部分群から選択されてよい。チャージディレクタはさらに、塩基性バリウムペトロネート(ＢＢＰ)を含んでよい。
【００７９】
式[Ｒｘ−Ｏ−Ｃ(Ｏ)ＣＨ２ＣＨ(ＳＯ３−)Ｃ(Ｏ)−Ｏ−Ｒｙ]において、幾つかの例ではＲｘおよびＲｙの各々は脂肪族アルキル基である。幾つかの例では、ＲｘおよびＲｙは独立してＣ６〜２５のアルキルである。幾つかの例では、上記脂肪族アルキル基は直鎖である。幾つかの例では、上記脂肪族アルキル基は分岐している。幾つかの例では、上記脂肪族アルキル基は６を超える炭素原子の直鎖を含む。幾つかの例では、ＲｘおよびＲｙは同じである。幾つかの例では、少なくともＲｘおよびＲｙの一方はＣ１３Ｈ２７である。幾つかの例では、ＭはＮａ、Ｋ、Ｃｓ、Ｃａ、またはＢａである。式[Ｒｘ−Ｏ−Ｃ(Ｏ)ＣＨ２ＣＨ(ＳＯ３−)Ｃ(Ｏ)−Ｏ−Ｒｙ]および／または式ＭＡｎは、ＷＯ２００７／１３００６９の任意の部分で定義されたごとくであってよい(ここで本出願のＲｘおよびＲｙはそれぞれ、ＷＯ２００７／１３００６９におけるＲ１およびＲ２に対応している)。
【００８０】
チャージディレクタは、(ｉ)大豆レシチン、(ｉｉ)塩基性バリウムペトロネート(ＢＰＰ)のようなバリウムスルホン酸塩、および(ｉｉｉ)イソプロピルアミンスルホン酸塩の一つ、幾つか、または全てを含んでよい。塩基性バリウムペトロネートは、２１〜２６の炭化水素のアルキルのバリウムスルホン酸塩であり、例えばＣｈｅｍｔｕｒａから入手可能である。イソプロピルアミンスルホン酸塩の例は、ドデシルベンゼンスルホン酸イソプロピルアミンであり、これはＣｒｏｄａから入手可能である。
【００８１】
幾つかの例では、チャージディレクタは静電インク組成物の固形分の約０.００１重量％から２０重量％、幾つかの例では０.０１重量％から２０重量％、幾つかの例では０.０１から１０重量％、幾つかの例では０.０１重量％から１重量％を構成する。幾つかの例では、チャージディレクタは静電インク組成物の固形分の約０.００１重量％から０.１５重量％、幾つかの例では０.００１重量％から０.１５重量％、幾つかの例では静電インク組成物の固形分の０.００１重量％から０.０２重量％、幾つかの例では静電インク組成物の固形分の０.１重量％から２重量％、幾つかの例では静電インク組成物の固形分の０.２重量％から１.５重量％、幾つかの例では静電インク組成物の固形分の０.１重量％から１重量％、幾つかの例では静電インク組成物の固形分の０.２重量％から０.８重量％を構成する。幾つかの例では、チャージディレクタは、静電インク組成物の固形分のグラム当たり少なくとも１ｍｇのチャージディレクタという量(以下ｍｇ／ｇと省略する)、幾つかの例では少なくとも２ｍｇ／ｇ、幾つかの例では少なくとも３ｍｇ／ｇ、幾つかの例では少なくとも４ｍｇ／ｇ、幾つかの例では少なくとも５ｍｇ／ｇで存在する。幾つかの例では、適度な酸が上述した量で存在し、そしてチャージディレクタは静電インク組成物の固形分のグラム当たり１ｍｇから５０ｍｇのチャージディレクタという量(以下ｍｇ／ｇと省略する)、幾つかの例では１ｍｇ／ｇから２５ｍｇ／ｇ、幾つかの例では１ｍｇ／ｇから２０ｍｇ／ｇ、幾つかの例では１ｍｇ／ｇから１５ｍｇ／ｇ、幾つかの例では１ｍｇ／ｇから１０ｍｇ／ｇ、幾つかの例では３ｍｇ／ｇから２０ｍｇ／ｇ、幾つかの例では３ｍｇ／ｇから１５ｍｇ／ｇ、幾つかの例では５ｍｇ／ｇから１０ｍｇ／ｇで存在する。
【００８２】
静電インク組成物は、チャージアジュバント(帯電制御補助剤)を含んでよい。チャージアジュバントは、チャージディレクタが存在している場合に粒子の帯電を促進してよい。ここに記載の方法は、チャージアジュバントを任意の段階で添加することを包含してよい。チャージアジュバントは、バリウムペトロネート、カルシウムペトロネート、ナフテン酸のＣｏ塩、ナフテン酸のＣａ塩、ナフテン酸のＣｕ塩、ナフテン酸のＭｎ塩、ナフテン酸のＮｉ塩、ナフテン酸のＺｎ塩、ナフテン酸のＦｅ塩、ステアリン酸のＢａ塩、ステアリン酸のＣｏ塩、ステアリン酸のＰｂ塩、ステアリン酸のＺｎ塩、ステアリン酸のＡｌ塩、ステアリン酸のＺｎ塩、ステアリン酸のＣｕ塩、ステアリン酸のＰｂ塩、ステアリン酸のＦｅ塩、金属カルボキシレート(例えば、Ａｌトリステアレート、Ａｌオクタノエート、Ｌｉヘプタノエート、Ｆｅステアレート、Ｆｅジステアレート、Ｂａステアレート、Ｃｒステアレート、Ｍｇオクタノエート、Ｃａステアレート、Ｆｅナフテネート、Ｚｎナフテネート、Ｍｎヘプタノエート、Ｚｎヘプタノエート、Ｂａオクタノエート、Ａｌオクタノエート、Ｃｏオクタノエート、Ｍｎオクタノエート、およびＺｎオクタノエート)、Ｃｏリノリエート、Ｍｎリノリエート、Ｐｂリノリエート、Ｚｎリノリエート、Ｃａオレエート、Ｃｏオレエート、Ｚｎパルミテート、Ｃａレシネート、Ｃｏレシネート、Ｍｎレシネート、Ｐｂレシネート、Ｚｎレシネート、２−エチルヘキシルメタクリレート−コ−メタクリル酸カルシウムおよびアンモニウ塩のＡＢジブロックコポリマー、アルキルアクリルアミドグリコレートアルキルエーテルのコポリマー(例えば、メチルアクリルアミドグリコレートメチルエーテル−コ−ビニルアセテート)、およびヒドロキシビス(３，５−ジ−ｔｅｒｔ−ブチルサリチル酸)アルミネートモノハイドレートを含むことができるが、これらに限定されるものではない。一つの例では、チャージアジュバントはアルミニウムジステアレートまたはアルミニウムトリステアレートであるか、またはこれらを含む。チャージアジュバントは、静電インク組成物の固形分の約０.１から５重量％、幾つかの例では約０.１から１重量％、幾つかの例では約０.３から０.８重量％、幾つかの例では静電インク組成物の固形分の約１重量％から３重量％、幾つかの例では静電インク組成物の固形分の約１.５重量％から２.５重量％の量で存在してよい。
【００８３】
幾つかの例では、静電インク組成物はさらに、例えばチャージアジュバントとして、多価カチオンと脂肪酸アニオンの塩を含む。多価カチオンと脂肪酸アニオンの塩は、チャージアジュバントとして作用可能である。多価カチオンは、幾つかの例では、二価または三価のカチオンであってよい。幾つかの例では、多価カチオンは周期律表の第２族、遷移金属、および第３族および第４族から選択される。幾つかの例では、多価カチオンは、Ｃａ、Ｓｃ、Ｔｉ、Ｖ、Ｃｒ、Ｍｎ、Ｆｅ、Ｃｏ、Ｎｉ、Ｃｕ、Ｚｎ、ＡｌおよびＰｂから選択される金属を含む。幾つかの例では、多価カチオンはＡｌ３＋である。脂肪酸アニオンは、飽和または不飽和脂肪酸アニオンから選択されてよい。脂肪酸アニオンは、Ｃ８からＣ２６の脂肪酸アニオン、幾つかの例ではＣ１４からＣ２２の脂肪酸アニオン、幾つかの例ではＣ１６からＣ２０の脂肪酸アニオン、幾つかの例ではＣ１７、Ｃ１８またはＣ１９の脂肪酸アニオンから選択されてよい。幾つかの例では、脂肪酸アニオンは、カプリル酸アニオン、カプリン酸アニオン、ラウリン酸アニオン、ミリスチン酸アニオン、パルミチン酸アニオン、ステアリン酸アニオン、アラキジン酸アニオン、ベヘン酸アニオン、およびセロチン酸アニオンから選択される。
【００８４】
例えば多価カチオンと脂肪酸アニオンの塩であり、またはこれを含んでよいチャージアジュバントは、静電インク組成物の固形分の０.１重量％から５重量％、幾つかの例では静電インク組成物の固形分の０.１重量％から２重量％、幾つかの例では静電インク組成物の固形分の０.１重量％から２重量％、幾つかの例では静電インク組成物の固形分の０.３重量％から１.５重量％、幾つかの例では静電インク組成物の固形分の約０.５重量％から１.２重量％、幾つかの例では静電インク組成物の固形分の約０.８重量％から１重量％、幾つかの例では静電インク組成物の固形分の約１重量％から３重量％、幾つかの例では静電インク組成物の固形分の約１.５重量％から２.５重量％の量で存在してよい。
【００８５】
他の添加剤
静電インク組成物は、一つの添加剤または複数の添加剤を含んでよい。一つの添加剤または複数の添加剤は、本方法の任意の段階で添加してよい。一つの添加剤または複数の添加剤は、ワックス、界面活性剤、殺生物剤、有機溶媒、粘度調節剤、ｐＨ調節のための物質、金属イオン封鎖剤、防腐剤、相溶化剤、乳化剤、およびその他から選択してよい。ワックスは非相溶性ワックスであってよい。本書で使用するところでは、「非相溶性ワックス」は、樹脂と非相溶性のワックスを参照してよい。特に、例えば加熱されたブランケットであってよい中間転写部材からの、印刷基材に対するインク膜の転写の間または転写後の、印刷媒体上の樹脂溶融混合物の冷却に際して、ワックス相は樹脂相から分離する。
【００８６】
静電インク組成物の製造方法
幾つかの例では、シアン静電インク組成物の製造方法が提供され、この方法は：
シアン顔料、塩基性分散剤、および酸性基を有するフタロシアニン、樹脂、およびチャージディレクタを組み合わせて静電インク組成物を形成することを含む。
【００８７】
幾つかの例では、この方法は、シアン顔料、分散剤、および酸性基を有するフタロシアニンを混合して顔料分散物を形成し；そして次いで
この顔料分散物に樹脂を添加して顔料分散物を樹脂と共に粉砕することを含み、そしてここでチャージディレクタが、顔料、分散剤、および酸性基を有するフタロシアニンと、顔料分散物を樹脂と共に粉砕する前、粉砕の間、または粉砕後に組み合わせられて静電インク組成物を形成する。
【００８８】
幾つかの例では、顔料、分散剤、および酸性基を有するフタロシアニンを混合して顔料分散物を形成することは、顔料、分散剤、および酸性基を有するフタロシアニンを一緒に粉砕することを含む。幾つかの例では、顔料および分散剤を粉砕して顔料分散物を形成することは、顔料、分散剤、および酸性基を有するフタロシアニン、ならびに液体キャリアを粉砕することを含む。幾つかの例では、この液体キャリアは第一の液体キャリアと呼ばれ、ここで顔料分散物を樹脂と粉砕することは、顔料分散物を樹脂および第二の液体キャリアと粉砕することを含む。幾つかの例では、第一の液体キャリアと第二の液体キャリアは同じである。
【００８９】
幾つかの例では、静電インク組成物の製造方法が提供され、この方法は：
シアン顔料、塩基性分散剤、および酸性基を有するフタロシアニンを混合して顔料分散物を形成し；そして次いで
樹脂を顔料分散物に添加し、顔料分散物を樹脂と共に粉砕することを含み、そしてここでチャージディレクタが、シアン顔料、塩基性分散剤、および酸性基を有するフタロシアニンと、顔料分散物を樹脂と共に粉砕する前、粉砕の間、または粉砕後に組み合わせられて静電インク組成物を形成する。幾つかの例では、シアン顔料と塩基性分散剤を混合する間に、樹脂は存在しない；換言すれば、幾つかの例では、シアン顔料、塩基性分散剤、および酸性基を有するフタロシアニンの混合により形成される顔料分散物は、樹脂を欠いていてよい。
【００９０】
幾つかの例では、静電インク組成物の形成方法は：
シアン顔料、塩基性分散剤、および酸性基を有するフタロシアニンを粉砕して顔料分散物を形成し；そして次いで
顔料分散物を樹脂と共に粉砕することを含み、そしてここでチャージディレクタが、シアン顔料、塩基性分散剤、および酸性基を有するフタロシアニンと、顔料分散物を樹脂と共に粉砕する前、粉砕の間、または粉砕後に組み合わせられて静電インク組成物を形成する。
【００９１】
幾つかの例では、静電インク組成物の形成方法は：
シアン顔料、塩基性分散剤、および酸性基を有するフタロシアニンを粉砕して顔料分散物を形成し；そして次いで
樹脂を顔料分散物に添加し、そして顔料分散物を樹脂と共に粉砕することを含み、そしてここでチャージディレクタが、シアン顔料、塩基性分散剤、および酸性基を有するフタロシアニンと、顔料分散物を樹脂と共に粉砕する前、粉砕の間、または粉砕後に組み合わせられて静電インク組成物を形成する。幾つかの例では、シアン顔料、塩基性分散剤、および酸性基を有するフタロシアニンを粉砕して顔料分散物を形成する間は、樹脂は存在しない；換言すれば、幾つかの例では、シアン顔料、塩基性分散剤、および酸性基を有するフタロシアニンの粉砕から形成される顔料分散物は、樹脂を欠いていてよい。
【００９２】
幾つかの例では、静電インク組成物の形成方法は：
シアン顔料、第一の液体キャリア、塩基性分散剤、および酸性基を有するフタロシアニンを混合して顔料分散物を形成し；そして次いで
顔料分散物を樹脂と共に粉砕することを含み、そしてここでチャージディレクタが、シアン顔料、塩基性分散剤、および酸性基を有するフタロシアニンと、顔料分散物を樹脂と共に粉砕する前、粉砕の間、または粉砕後に組み合わせられて静電インク組成物を形成する。
【００９３】
幾つかの例では、静電インク組成物の形成方法は：
シアン顔料、第一の液体キャリア、塩基性分散剤、および酸性基を有するフタロシアニンを混合して顔料分散物を形成し；そして次いで
樹脂を添加し、そして顔料分散物を樹脂と共に粉砕することを含み、そしてここでチャージディレクタが、シアン顔料、塩基性分散剤、および酸性基を有するフタロシアニンと、顔料分散物を樹脂と共に粉砕する前、粉砕の間、または粉砕後に組み合わせられて静電インク組成物を形成する。幾つかの例では、シアン顔料、塩基性分散剤、酸性基を有するフタロシアニン、および第一の液体キャリアを組み合わせる間、樹脂は存在しない；換言すれば、幾つかの例では、シアン顔料、塩基性分散剤、酸性基を有するフタロシアニン、および第一の液体キャリアの混合により形成される顔料分散物は、樹脂を欠いていてよい。
【００９４】
幾つかの例では、静電インク組成物の形成方法は：
シアン顔料、第一の液体キャリア、塩基性分散剤、および酸性基を有するフタロシアニンを粉砕して顔料分散物を形成し；そして次いで
顔料分散物を樹脂と共に粉砕することを含み、そしてここでチャージディレクタが、シアン顔料、塩基性分散剤、および酸性基を有するフタロシアニンと、顔料分散物を樹脂と共に粉砕する前、粉砕の間、または粉砕後に組み合わせられて静電インク組成物を形成する。
【００９５】
幾つかの例では、静電インク組成物の形成方法は：
シアン顔料、第一の液体キャリア、塩基性分散剤、および酸性基を有するフタロシアニンを粉砕して顔料分散物を形成し；そして次いで
樹脂を添加し、そして顔料分散物を樹脂と共に粉砕することを含み、そしてここでチャージディレクタが、シアン顔料および塩基性分散剤と、顔料分散物を樹脂と共に粉砕する前、粉砕の間、または粉砕後に組み合わせられて静電インク組成物を形成する。幾つかの例では、シアン顔料、第一の液体キャリア、塩基性分散剤、および酸性基を有するフタロシアニンを粉砕して顔料分散物を形成する間、樹脂は存在しない；換言すれば、幾つかの例では、シアン顔料、第一の液体キャリア、塩基性分散剤、および酸性基を有するフタロシアニンの粉砕により形成される顔料分散物は、樹脂を欠いていてよい。
【００９６】
幾つかの例では、静電インク組成物の形成方法は：
シアン顔料、第一の液体キャリア、塩基性分散剤、および酸性基を有するフタロシアニンを混合して顔料分散物を形成し；そして次いで
顔料分散物を樹脂および第二の液体キャリアと共に粉砕することを含み、そしてここでチャージディレクタが、シアン顔料、塩基性分散剤、および酸性基を有するフタロシアニンと、顔料分散物を樹脂と共に粉砕する前、粉砕の間、または粉砕後に組み合わせられて静電インク組成物を形成する。
【００９７】
幾つかの例では、静電インク組成物の形成方法は：
シアン顔料、第一の液体キャリア、塩基性分散剤、および酸性基を有するフタロシアニンを混合して顔料分散物を形成し；そして次いで
樹脂を顔料分散物に添加し、そして顔料分散物を樹脂および第二の液体キャリアと共に粉砕することを含み、そしてここでチャージディレクタが、シアン顔料および塩基性分散剤と、顔料分散物を樹脂と共に粉砕する前、粉砕の間、または粉砕後に組み合わせられて静電インク組成物を形成する。幾つかの例では、シアン顔料、塩基性分散剤、酸性基を有するフタロシアニン、および第一の液体キャリアの混合の間、樹脂は存在しない；換言すれば、幾つかの例では、顔料分散物シアン顔料、塩基性分散剤、酸性基を有するフタロシアニン、および第一の液体キャリアの混合により形成される顔料分散物は、樹脂を欠いていてよい。
【００９８】
上記の例において、第一の液体キャリアおよび第二の液体キャリアは、同一のまたは異なる液体キャリアであることができ、そして上記したものであってよい。幾つかの例では、第二の液体キャリアは顔料分散物が形成された後に顔料分散物に添加され、次いで顔料分散物、樹脂、および第二の液体キャリアが一緒に粉砕される。第二の液体キャリアは、第一の液体キャリアの追加容積分であることができる。幾つかの例では、顔料分散物は第二の液体キャリアを欠いていてよい。
【００９９】
上記の例において、チャージディレクタは、シアン顔料、塩基性分散剤、および酸性基を有するフタロシアニンと、顔料分散物を樹脂と共に粉砕する前、粉砕の間、または粉砕後に組み合わせられて静電インク組成物を形成するが、幾つかの例ではチャージディレクタは、シアン顔料および塩基性分散剤と、顔料分散物を樹脂、および存在するならば第一の液体キャリアと共に粉砕した後に組み合わせられ、静電インク組成物を形成する。
【０１００】
上記の例において、成分を一緒に混合することはまた、成分を一緒に粉砕、例えばミリングすることを包含してよい。幾つかの例では、一方または双方の工程の粉砕(すなわちシアン顔料、塩基性分散剤、および酸性基を有するフタロシアニンを混合して顔料分散物を形成すること、または顔料分散物を樹脂と共に粉砕すること)は、ボールミル、例えば撹拌された小さなメディアのミルにおいて行われる。幾つかの例では、一方または双方の工程の粉砕はボールミル中で少なくとも１５分間、幾つかの例では少なくとも３０分間、幾つかの例では３０分間から１５時間、幾つかの例では３０分間から１０時間、幾つかの例では３０分間から１０時間、幾つかの例では３０分間から５時間行われ、および／または幾つかの例ではボールミルは少なくとも１００ｒｐｍの毎分回転数、幾つかの例では少なくとも５００ｒｐｍの毎分回転数、幾つかの例では１００ｒｐｍから６０００ｒｐｍの毎分回転数、幾つかの例では１０００ｒｐｍから６０００ｒｐｍの毎分回転数で回転する。ボールミル中で使用されるボールは例えば、金属、例えばスチールのボールまたはセラミックスのボールであってよく、および／または０.１ｍｍから３ｍｍ、幾つかの例では０.３ｍｍから２ｍｍ、幾つかの例では０.３ｍｍから１ｍｍの直径を有してよい。シアン顔料は、粒子状顔料であってよい。シアン顔料が粒子状顔料である場合、顔料を粉砕することは、顔料の粒子の少なくとも幾らかの大きさが低減されることを示してよい。顔料分散物の粉砕は、シアン顔料および樹脂を含んでよい顔料分散物中の、粒子の少なくとも幾らかの大きさが低減されることを包含してよい。
【０１０１】
印刷プロセスおよび印刷基材
また静電印刷の方法も提供されるものであり、この方法は：
本書で記載したようにして静電インク組成物を製造し、
静電インク組成物を表面上で潜像の静電イメージと接触させて現像イメージを生成し、
現像イメージを印刷基材へと、幾つかの例では中間転写部材を介して転写することを含む。
【０１０２】
幾つかの例では、その上に(潜像)静電イメージが形成または現像される表面は、例えばシリンダーの形態の回転部材上にあってよい。その上に(潜像)静電イメージが形成または現像される表面は、フォトイメージングプレート(ＰＩＰ)の一部を形成してよい。この方法は、静電インク組成物を固定電極と回転部材の間に通過させることを含んでよく、回転部材は、その上に(潜像)静電イメージを有する表面を持つ部材、またはその上に(潜像)静電イメージを有する表面と接触する部材であってよい。固定電極と回転部材の間には電圧が印加され、回転部材の表面に粒子が付着するようにされる。中間転写部材は、それが存在する場合には、回転する可撓性部材であってよく、例えば８０から１６０℃の温度に加熱されてよい。
【０１０３】
本開示はまた、本書に記載の方法に従って製造可能な静電インク組成物をも提供する。本書に記載の方法に従って製造可能な静電インク組成物で印刷された、印刷基材もまた提供されてよい。
【０１０４】
印刷基材は、任意の適切な基材であってよい。基材は、その上に印刷されたイメージを有することが可能な、任意の適切な基材であってよい。基材は、有機材料または無機材料から選択された材料を含んでよい。この材料は、天然ポリマー材料、例えばセルロースを含んでよい。この材料は合成ポリマー材料を含んでよく、例えばアルキレンモノマーから形成されたポリマーであり、ポリエチレンおよびポリプロピレンが含まれるが、これらに限定されるものではなく、またスチレン−ポリブタジエンのようなコポリマーである。ポリプロピレンは、幾つかの例では、二軸延伸ポリプロピレンであってよい。この材料は金属を含んでよく、これはシート状であってよい。この金属は、例えば、アルミニウム(Ａｌ)、銀(Ａｇ)、スズ(Ｓｎ)、銅(Ｃｕ)、これらの混合物から選択されてよく、またはこれらから作成されてよい。一つの例では、基材はセルロース紙を含む。一つの例では、セルロース紙はポリマー材料、例えばスチレン−ブタジエン樹脂から形成されたポリマーで被覆される。幾つかの例では、セルロース紙はその表面にポリマー材料と共に結合した(インクで印刷する前に)無機材料を有し、ここで無機材料は例えば、カオリナイトまたは炭酸カルシウムから選択されてよい。基材は、幾つかの例では、紙のようなセルロース系印刷基材である。セルロース系印刷基材は、幾つかの例では、コーティングされたセルロース系印刷材料である。幾つかの例では、静電インク組成物が印刷基材上に印刷される前に、印刷基材上にプライマーがコーティングされてよい。
【実施例】
【０１０５】
以下では、本書に記載された方法および他の側面の実施例が例示される。しかして、これらの実施例は本開示の限定として考えるべきものではなく、単に、本開示の例をどのように作成するかを教示するために記載されたものである。
【０１０６】
以下の実施例において、「Ｉｓｏｐａｒ」はＩｓｏｐａｒＴＭＬ流体であり、ＥｘｘｏｎＭｏｂｉｌにより製造され、ＣＡＳ番号は６４７４２−４８−９である。
【０１０７】
以下の例において、シアンの主顔料はＬｉｏｎｏｌ  Ｂｌｕｅ  ＦＧ−７３５１であり、ＴＯＹＯ  Ｃｏｍｐａｎｙから入手可能である。図１および図２は走査電子顕微鏡写真を表示しており、これらのシアン顔料が球体または楕円体であり、何倍もの数の明確に画定された小平面を有することを示している。
【０１０８】
シアンの二次顔料はＨｅｌｉｏｇｅｎ  Ｇｒｅｅｎ  Ｄ  ８７３０であり、ＢＡＳＦにより製造されている。
【０１０９】
実施例で用いられた「樹脂」は、ＤｕＰｏｎｔから入手可能なＮｕｃｒｅｌ  ６９９およびＨｏｎｅｙｗｅｌｌから入手可能なＡ−Ｃ  ５１２０であり、重量比は４：１である。
【０１１０】
上記で使用した添加剤は、ＶＣＡ、ＤＳ７２およびＨＰＢである。
【０１１１】
ここでＶＣＡはアルミニウムトリステアレートおよびパルミテート塩を示し、Ｓｉｇｍａ  Ａｌｄｒｉｃｈから入手可能である。
【０１１２】
ＨＰＢはホモポリマーのポリエチレンワックスを示し、商品名Ａｃｕｍｉｓｔ  Ｂ６の下にＨｏｎｅｙｗｅｌｌ  Ｃｏｍｐａｎｙから入手可能である。
【０１１３】
ＤＳ７２はシリカパウダーであり、商品名Ａｅｒｏｓｉｌ  Ｒ  ７２００の下にＤｅｇｕｓｓａ−Ｅｖｏｎｉｋから入手可能である。
【０１１４】
以下の実施例において、ＳＣＤは合成チャージディレクタであり、ＵＳ  ２００９／０３１１６１４またはＷＯ２００７／１３００６９に記載されたようなバリウムビススルホコハク酸塩であり、Ｈｅｗｌｅｔｔ−Ｐａｃｋａｒｄ  Ｉｎｄｉｇｏにより供給されている。
【０１１５】
以下の実施例において、表１および表２に示す分散剤を使用した。表１は、分散剤スクリーニングの初期現像段階において使用した分散剤を示している。表２では分散剤およびシナジスト(相乗剤)が使用され参照されており、そこにおいて％ＡＯＷＰは顔料重量に対する剤の百分率であり、ＤＭＡは現像量である。
【０１１６】
【表１】
0006573981.tif 000004
【０１１７】
【表２】
0006573981.tif 000005
【０１１８】
実施例１
参照シアンＥｌｅｃｔｒｏｉｎｋの調製
本発明者らの作業についての対照は、シアン４.５Ｅｌｅｃｔｒｏｉｎｋであり、Ｈｅｗｌｅｔｔ  Ｐａｃｋａｒｄから入手可能である。しかして、顔料の充填量を一定に保ちながら低いＤＭＡを達成すべく、シアン顔料を分散剤と共に事前に粉砕することが色の発現を改善するか否かを判定するため、これらのインクを試験した。
【０１１９】
Ｅｌｅｃｔｒｏｉｎｋ溶液は、磨砕機Ｓ１と呼ばれる実験室用粉砕工具を用いて製造し、配合は１０〜２０重量％のシアン顔料、６０〜７０重量％の樹脂、１〜５重量％のＶＣＡ、１〜５重量％のＨＰＢ、１〜５重量％のＤＳ７２、および１５〜２０重量％のＩｓｏｐａｒ−Ｌを含んでいる。
【０１２０】
４.５ＨＰ  Ｅｌｅｃｔｒｏｉｎｋを製造するための一般的手順は、ＷＯ２０１３／０４４９９１の実施例１のように、種々の特許出願に記載されている。
【０１２１】
実施例２
４５〜７０グラムのシアン主顔料、１０〜２０グラムのシアン二次顔料、１０〜２０グラムの表２に羅列した３つの分散剤のそれぞれ、１〜１０グラムのシナジストＳＰ５０００、および３００〜５００グラムのＩｓｏｐａｒ-Ｌから、３つの顔料分散物を調製した。
【０１２２】
これらの分散物を温度２０℃において、大きさが０.６ｍｍのセラミックス製のビーズメディアを有する、Ｅｉｇｅｒ(モデルＭ１００)と呼ばれる撹拌された小さなメディアのミルを用いて、１〜３時間にわたって約４０００ｒｐｍで粉砕した。
【０１２３】
実施例３
１０〜２０重量％のシアン顔料、２〜４重量％の液体分散剤であるＬｕｂｒｉｚｏｌ  Ｊ５６０、１〜３重量％のシナジストＳＰ５０００、および７６〜８８重量％のＩｓｏｐａｒ−Ｌを含む配合物を実施例２の手法で粉砕することにより、顔料分散物を調製した。
【０１２４】
次いで４００〜６００グラムの顔料分散物を１０００〜１５００グラムの樹脂および２００〜５００グラムのＩｓｏｐａｒ−Ｌ、１０〜２０グラムのＶＣＡ、１０〜２０グラムのＨＰＢ、および５〜１０グラムのＤＳ７２と共に、実施例１の手法で粉砕して実施例ｅｌｅｃｔｒｏｉｎｋ(電子インク)を形成することにより、電子インクを顔料分散物から調製した。４.５ＨＰ  Ｅｌｅｃｔｒｏｉｎｋを製造するための一般的手順は、ＷＯ２０１３／０４４９９１の実施例１のように、種々の特許出願に記載されている。この一般的方法において使用された未分散の顔料に代えて、本実施例においては先の工程において作成された顔料分散物が用いられた。
【０１２５】
実施例４
Ｊ５６０に代えて分散剤Ｋ５００を２０％のＡＯＷＰで使用した点を除き、実施例３の方法に従って電子インクを調製した。
【０１２６】
実施例５
Ｌｕｂｒｉｚｏｌ  Ｋ５００に代えて分散剤Ｌｕｂｒｉｚｏｌ  ２１５３を使用した点を除き、実施例３の方法に従って電子インクを調製した。
【０１２７】
実施例６
Ｌｕｂｒｉｚｏｌ  Ｋ５００に代えて分散剤Ｌｕｂｒｉｚｏｌ  ２１５３を使用した点を除き、実施例３の方法に従って電子インクを調製した。また顔料充填量は参照(実施例１)と比較して５〜１０％増大された。
【０１２８】
実施例７
次いで、実施例１〜６の実施例電子インクを「オフライン試験」でテストした−インクを３つの異なるＤＭＡ(７０、８５および１００％)で被覆した−このオフライン試験は、分散剤のスクリーニング段階において行われた。最適な構成(顕著なＤＭＡ低減を示したインク)は印刷機上で試験した。この結果を対照(実施例１)と比較して図３に示す。
【０１２９】
実施例８
実施例１〜６の実施例電子インクを「オフライン試験」でテストした−インクを３つの異なるＤＭＡ(７０、８５および１００％)で被覆し、それらの光学濃度を測定した。結果を図３に示し、対照(実施例１)と比較した。このグラフは、顔料分散物(シナジストおよび分散剤)に基づくインクが、対照(実施例１)と比較して８から１０％の間のＤＭＡの低減を示すことを表している。
【０１３０】
加えて、実施例６と実施例５の線は、顔料充填量の増大が光学濃度を改善し、実施例６のＤＭＡ低減が実施例５よりも高くなることを示している。
【０１３１】
実施例９
実施例１、３〜５の実施例電子インク組成物は、上記した実施例の一つに従って調製される。インク組成物は実験室内でＬＦＣ＝７０ｐｍｈｏ／ｃｍに帯電され、印刷機上ではＬＦＣ＝８５ｐｍｈｏ／ｃｍに帯電される。濃度計を較正し、導電率を設定した後、色調節を行って現像電圧の低下を記録し、ＯＤ(光学濃度)が仕様の範囲内にあることを確認する。各々の試験における性能を得るために対照試料(実施例１)がある。この試験の目標は、顔料分散物に基づくインクがＤＭＡを低減するかどうかを調べることである。
【０１３２】
印刷機上の試験でＤＭＡを測定する方法は幾つか存在する；この研究では、「ＤＭＡ剥離」と呼ばれる方法が用いられた。
【０１３３】
この試験の試験構成は、現像電圧４５０Ｖ±３０Ｖであり、最初の転写において圧力は高くされる。次いで、上記した実施例の各々について、１６の剥離物を４つの異なる光学濃度設定点(１.３５、１.４、１.４５、１.５)において印刷する。
【０１３４】
実施例のＤＭＡを測定するために、オペレーターは印刷機から出る時点で基材からインクを剥離させる。次いでオペレーターはそのインクを１５０℃のオーブンに導入して５時間でＩｓｏｐａｒが蒸発するようにさせる。乾燥したインクのフィルムを秤量し；これはフィルムの重量(＝ｍｇでの重量)を印刷物の面積で分割する(３４×２０＝ｃｍ２単位の面積×１６の剥離物)ことにより、ＤＭＡへと換算される。
【０１３５】
加えて、ＯＤ(光学濃度)が各々の例の４枚の印刷物について、各印刷物の１６〜２０個所において測定される。これは実際のＯＤ(平均値)に換算され、５つの出力となる。
【０１３６】
これは５つの異なる光学濃度におけるＤＭＡを与える。この出力値からリニアなプロットを構築し、その式を算出した(ＹをＤＭＡとして、Ｘが実際のＯＤを示す)。結果を図４に示し、対照試料(実施例１)と比較した。
【０１３７】
次いで、生成した式を用いて１.４５のＯＤにおけるＤＭＡを計算した(これは黄色のＯＤについて標準的である)。結果を図５に示す。
【０１３８】
このグラフは、これらの分散剤が、ＤＭＡの約８〜１１％の低減を有する実施例電子インクをもたらすことを示している。
【０１３９】
静電インク組成物、方法、および関連する側面について、特定の例を参照して説明してきたが、当業者は、開示された思想から逸脱することなしに、種々の修正、変更、省略、および代替を行うことが可能であることを理解するであろう。従って、組成物、方法、および関連する側面は、以下の特許請求の範囲によって限定されるものであることが意図されている。任意の従属項の特徴は、他の任意の従属項、および任意の独立項の特徴と組み合わせることができる。
【図１】
0006573981.tif 000008
【図２】
0006573981.tif 000009
【図３】
0006573981.tif 000010
【図４】
0006573981.tif 000011
【図５】
0006573981.tif 000012